(57)【要約】  本発明は、支持層と、この支持層によって支持され、かつカルボン酸基を含有するバインダーを含む転写層とを含む熱転写ドナー要素を提供する。この転写層は、１８ｍＭ／ｇ未満のヒドロキシル基濃度での複数のヒドロキシル基と、少なくとも１つの連結基とを含有する有機化合物を含み、この有機化合物は、Ｎ，Ｎ−ビス−（２−ヒドロキシエチル）アミドおよびロジンエステルを全く含まない。別の実施形態では、ドナー要素を、特にカラーフィルターの製造に使用する方法が提供される。
2010502476.tif 000002
【特許請求の範囲】
【請求項１】
支持層と,
前記支持層によって支持され、かつカルボン酸基を含有するバインダーを含む転写層とを含む熱転写プロセスに使用するためのドナー要素であって、
前記転写層が、１８ｍＭ／ｇ（ミリモル／グラム）未満のヒドロキシル基濃度での複数のヒドロキシル基と、少なくとも１つの連結基とを含有する有機化合物を含み、
前記化合物が、Ｎ，Ｎ−ビス−（２−ヒドロキシエチル）アミドおよびロジンエステルを全く含まない、ドナー要素。
【請求項２】
前記有機化合物が、延長基を全く含まない、請求項１に記載の要素。
【請求項３】
前記有機化合物が、延長基を含む、請求項１に記載の要素。
【請求項４】
前記有機化合物が、複数の延長基を含む、請求項１に記載の要素。
【請求項５】
前記有機化合物が、少なくとも３つのヒドロキシル基を含む、請求項１に記載の要素。
【請求項６】
前記有機化合物が、少なくとも４つのヒドロキシル基を含む、請求項１に記載の要素。
【請求項７】
前記有機化合物が、少なくとも６つのヒドロキシル基を含む、請求項１に記載の要素。
【請求項８】
前記少なくとも１つの連結基のうちの１つの連結基が、（ＣＨ2）4Ｃ化学構造を含む、請求項１に記載の要素。
【請求項９】
前記少なくとも１つの連結基のうちの１つの連結基が、（ＣＨ2）3ＣＣＨ2ＯＣＨ2Ｃ（ＣＨ2）3化学構造を含む、請求項１に記載の要素。
【請求項１０】
前記有機化合物が、少なくとも２個の原子の最短連結長さを有する連結基を含む、請求項１に記載の要素。
【請求項１１】
前記有機化合物が、少なくとも３個の原子の最短連結長さを有する連結基を含む、請求項１に記載の要素。
【請求項１２】
前記有機化合物が、少なくとも１０個の原子の最短連結長さを有する連結基を含む、請求項１に記載の要素。
【請求項１３】
前記有機化合物が、超分岐ポリオールである、請求項１に記載の要素。
【請求項１４】
前記有機化合物が、エステル基を含む超分岐ポリオールである、請求項１に記載の要素。
【請求項１５】
前記有機化合物が、エーテル基を含む超分岐ポリオールである、請求項１に記載の要素。
【請求項１６】
有機化合物のヒドロキシル基対バインダーのカルボン酸基の当量の比率が、０．２５：１〜４：１の範囲内である、請求項１に記載の要素。
【請求項１７】
前記バインダーが、アクリル酸のコポリマーを含む、請求項１に記載の要素。
【請求項１８】
前記バインダーが、メタクリル酸のコポリマーを含む、請求項１に記載の要素。
【請求項１９】
熱転写ドナー要素の使用方法であって、
支持層、及び前記支持層によって支持され、かつカルボン酸基を含有するバインダーを含む転写層を含む熱転写ドナー要素と、レシーバ要素との集成体を提供する工程であって、前記転写層が、１８ｍＭ／ｇ未満のヒドロキシル基濃度での複数のヒドロキシル基と、少なくとも１つの連結基とを含有する有機化合物を含み、前記転写層が、少なくとも１つの箇所で前記レシーバ要素と接触している、工程と；
レーザーを用いて所定のパターンにしたがって前記集成体を画像形成して、使用済みのドナー要素と、前記転写層のパターンを含む画像形成されたレシーバ要素との画像形成された集成体を提供する工程と；
前記使用済みのドナー要素を、前記転写層のパターンを含む画像形成されたレシーバ要素から分割する工程と
を含み、
前記有機化合物が、Ｎ，Ｎ−ビス−（２−ヒドロキシエチル）アミドおよびロジンエステルを全く含まない、方法。
【請求項２０】
前記画像形成されたレシーバ要素の転写層を１０分間超にわたって８０℃超に加熱する工程をさらに含む、請求項１９に記載の方法。
【請求項２１】
前記画像形成されたレシーバ要素の転写層を１０分間超にわたって１６０℃超に加熱する工程をさらに含む、請求項１９に記載の方法。
【請求項２２】
前記有機化合物が、延長基を全く含まない、請求項１９に記載の方法。
【請求項２３】
前記有機化合物が、延長基を含む、請求項１９に記載の方法。
【請求項２４】
前記有機化合物が、複数の延長基を含む、請求項１９に記載の方法。
【請求項２５】
前記有機化合物が、少なくとも３つのヒドロキシル基を含む、請求項１９に記載の方法。
【請求項２６】
前記有機化合物が、少なくとも４つのヒドロキシル基を含む、請求項１９に記載の方法。
【請求項２７】
前記有機化合物が、少なくとも６つのヒドロキシル基を含む、請求項１９に記載の方法。
【請求項２８】
前記少なくとも１つの連結基が、（ＣＨ2）4Ｃ化学構造を含む、請求項１９に記載の方法。
【請求項２９】
前記少なくとも１つの連結基が、（ＣＨ2）3ＣＣＨ2ＯＣＨ2Ｃ（ＣＨ2）3化学構造を含む、請求項１９に記載の方法。
【請求項３０】
前記有機化合物が、少なくとも２個の原子の最短連結長さを有する連結基を含む、請求項１９に記載の方法。
【請求項３１】
前記有機化合物が、少なくとも３個の原子の最短連結長さを有する連結基を含む、請求項１９に記載の方法。
【請求項３２】
前記有機化合物が、少なくとも１０個の原子の最短連結長さを有する連結基を含む、請求項１９に記載の方法。
【請求項３３】
前記有機化合物が、超分岐ポリオールである、請求項１９に記載の方法。
【請求項３４】
前記有機化合物が、エステル基を含む超分岐ポリオールである、請求項１９に記載の方法。
【請求項３５】
前記有機化合物が、エーテル基を含む超分岐ポリオールである、請求項１９に記載の方法。
【請求項３６】
有機化合物のヒドロキシル基対バインダーのカルボン酸基の当量の比率が、０．２５：１〜４：１の範囲内である、請求項１９に記載の方法。
【請求項３７】
前記バインダーが、アクリル酸のコポリマーを含む、請求項１９に記載の方法。
【請求項３８】
前記バインダーが、メタクリル酸のコポリマーを含む、請求項１９に記載の方法。
【請求項３９】
レシーバ要素と、
熱転写によって前記レシーバ要素上に付着される層と
を含むカラーフィルターであって、
前記層が、カルボン酸基を含有するバインダー、ならびに１８ｍＭ／ｇ未満のヒドロキシル基濃度での複数のヒドロキシル基及び少なくとも１つの連結基を含有する有機化合物を含み、前記化合物が、Ｎ，Ｎ−ビス−（２−ヒドロキシエチル）アミドおよびロジンエステルを全く含まない、カラーフィルター。
【請求項４０】
前記有機化合物が、延長基を全く含まない、請求項３９に記載のカラーフィルター。
【請求項４１】
前記有機化合物が、延長基を含む、請求項３９に記載のカラーフィルター。
【請求項４２】
前記有機化合物が、複数の延長基を含む、請求項３９に記載のカラーフィルター。
【請求項４３】
前記有機化合物が、少なくとも３つのヒドロキシル基を含む、請求項３９に記載のカラーフィルター。
【請求項４４】
前記有機化合物が、少なくとも４つのヒドロキシル基を含む、請求項３９に記載のカラーフィルター。
【請求項４５】
前記有機化合物が、少なくとも６つのヒドロキシル基を含む、請求項３９に記載のカラーフィルター。
【請求項４６】
前記少なくとも１つの連結基が、（ＣＨ2）4Ｃ化学構造を含む、請求項３９に記載のカラーフィルター。
【請求項４７】
前記少なくとも１つの連結基が、（ＣＨ2）3ＣＣＨ2ＯＣＨ2Ｃ（ＣＨ2）3化学構造を含む、請求項３９に記載のカラーフィルター。
【請求項４８】
前記有機化合物が、少なくとも２個の原子の最短連結長さを有する連結基を含む、請求項３９に記載のカラーフィルター。
【請求項４９】
前記有機化合物が、少なくとも３個の原子の最短連結長さを有する連結基を含む、請求項３９に記載のカラーフィルター。
【請求項５０】
前記有機化合物が、少なくとも１０個の原子の最短連結長さを有する連結基を含む、請求項３９に記載のカラーフィルター。
【請求項５１】
前記有機化合物が、超分岐ポリオールである、請求項３９に記載のカラーフィルター。
【請求項５２】
前記有機化合物が、エステル基を含む超分岐ポリオールである、請求項３９に記載のカラーフィルター。
【請求項５３】
前記有機化合物が、エーテル基を含む超分岐ポリオールである、請求項３９に記載のカラーフィルター。
【請求項５４】
有機化合物のヒドロキシル基対バインダーのカルボン酸基の当量の比率が、０．２５：１〜４：１の範囲内である、請求項３９に記載のカラーフィルター。
【請求項５５】
前記バインダーが、アクリル酸のコポリマーを含む、請求項３９に記載のカラーフィルター。
【請求項５６】
前記バインダーが、メタクリル酸のコポリマーを含む、請求項３９に記載のカラーフィルター。
【発明の詳細な説明】
【技術分野】
【０００１】
本発明は、熱質量転写（ｔｈｅｒｍａｌ  ｍａｓｓ  ｔｒａｎｓｆｅｒ）用のドナー要素、レーザーを用いて画像形成するための、集成体におけるかかるドナー要素の使用、およびそれらのドナー要素を用いたカラーフィルターの製造に関する。
【背景技術】
【０００２】
熱転写ドナー要素をドナー要素およびレシーバ要素の集成体に用いて、材料の層をドナー要素からレシーバ要素へと転写することができる。複数のヒドロキシル基を有する特定のポリオールが、熱転写ドナー要素の成分として開示されている。
【０００３】
３Ｍ  Ｉｎｎｏｖａｔｉｖｅ  Ｐｒｏｐｅｒｔｉｅｓ  Ｃｏｍｐａｎｙに譲渡され、かつ参照により本明細書に援用される、Ｍｉｚｕｎｏらによる米国特許第６，２２８，５４３Ｂ１号明細書、「ＴＨＥＲＭＡＬ  ＴＲＡＮＳＦＥＲ  ＷＩＴＨ  Ａ  ＰＬＡＳＴＩＣＩＺＥＲ−ＣＯＮＴＡＩＮＩＮＧ  ＴＲＡＮＳＦＥＲ  ＬＡＹＥＲ」には、熱転写ドナー要素の転写ユニットの転写層に可塑剤を用いることができることが開示されている。転写ユニットは、熱転写要素から転写され得る層の全てを含む。転写ユニットは、単層または多層を有し得る。これらの層の少なくとも１つは可塑剤含有層である。少なくとも１つの可塑剤含有層は、典型的に、熱転写要素内に位置決めされて、転写ユニットの外面となり、転写の際に、可塑剤含有層がレシーバ要素と接触されるようになっている。転写ユニットの層の残りの部分は、典型的に、外側の可塑剤含有層と基板との間に位置決めされる。例えば、米国特許第５，１５６，９３８号明細書；同第５，１７１，６５０号明細書；同第５，２４４，７７０号明細書；同第５，２５６，５０６号明細書；同第５，３８７，４９６号明細書；同第５，５０１，９３８号明細書；同第５，５２１，０３５号明細書；同第５，５９３，８０８号明細書；同第５，６０５，７８０号明細書；同第５，６１２，１６５号明細書；同第５，６２２，７９５号明細書；同第５，６８５，９３９号明細書；同第５，６９１，１１４号明細書；同第５，６９３，４４６号明細書；および同第５，７１０，０９７号明細書（これらは全て、参照により本明細書に援用される）に記載のものを含む様々な材料および形態を用いて、転写ユニットのさらなる層を形成することができる。
【０００４】
転写ユニットの可塑剤含有層は、少なくともバインダー組成物および可塑剤を含む。可塑剤の添加により、バインダー組成物の軟化温度および／または粘度を低下させて、レセプターへの転写ユニットの転写を促進することができる。この代わりにまたはこれに加えて、可塑剤の添加により、バインダー組成物とレセプター表面との間の相互作用を高めて、バインダー組成物がレセプター表面によく付着するようにすることができる。
【０００５】
バインダー組成物および可塑剤は、転写後、転写ユニットの転写される部分のバインダー組成物および可塑剤がともに反応し合って、可塑剤を画像形成される転写層内に結合させることができるように選択される。可塑剤が画像形成される転写層内に結合されることにより、可塑剤が、画像形成される転写層を含む物品の隣接する層、デバイス、要素、または構成要素に拡散するのを防止するかまたは抑える。少なくともいくつかの用途では、画像形成される転写層からの可塑剤の拡散は、上記物品の他の層、デバイス、要素、または構成要素の機能に障害をもたらし、有害であり、またはそれらの機能を損なうことがある。可塑剤は、例えば、可塑剤およびバインダー組成物の少なくとも１種の成分の共重合または架橋によってバインダー組成物に結合される。
【０００６】
例えば、可塑剤含有層を有する熱転写要素を、電子ディスプレイ（例えば、ＬＣＤディスプレイ）の形成に使用することができる。熱転写要素を使用して、例えば、カラーフィルター、ブラックマトリックス、および／またはスペーサなどの、ディスプレイの構成要素の少なくとも一部を形成することができるであろう。この用途では、熱画像形成される転写層中の大量の結合されていない可塑剤の存在が、例えば、可塑剤の拡散によって、ディスプレイの他の部分の機能に障害をもたらし、または有害であり得る。この場合、可塑剤の大部分を、転写される可塑剤含有層のバインダー組成物と結合させることにより、この障害または損害を抑えるかまたは防止することができる。
【０００７】
単一の可塑剤または可塑剤の組合せを用いることができる。可塑剤は、モノマー、オリゴマー、または高分子化合物であり得る。好適な可塑剤は、バインダー組成物の軟化点を低下させ、かつバインダー組成物と結合する反応性官能基を有する化合物を含む。反応性官能基としては、例えば、エポキシド、カルボン酸、ヒドロキシル、エチレン性不飽和（例えば、オレフィン）、ビニル、アクリル、メタクリル、アミノ、エステル、メルカプト、不安定なハロ、イミノ、カルボニル、スルホン酸、およびスルホン酸エステル官能基ならびにディールス・アルダー反応に関与できる任意の官能基が挙げられる。好適な可塑剤の例としては、エポキシド、ホスフェート（例えば、（メタ）アクリロイルオキシアルキルホスフェートなど）、ポリオキシエチレンアリールエーテル、エステル、グリコールおよびグリコール誘導体、グリセロールおよびグリセロール誘導体、テルペンおよびテルペン誘導体、ならびに反応性官能基を有するハロゲン化炭化水素化合物が挙げられる。
【０００８】
レーザー誘起熱画像形成プロセスに使用するためのドナー要素が、参照により本明細書に援用される、Ｊｏｎ  Ｃａｓｐａｒらの国際公開第２００３０９９５７４  Ａ１号パンフレット、「ＬＯＷ  ＭＯＬＥＣＵＬＡＲ  ＷＥＩＧＨＴ  ＡＣＲＹＬＩＣ  ＣＯＰＯＬＹＭＥＲ  ＬＡＴＥＸＥＳ  ＦＯＲ  ＤＯＮＯＲ  ＥＬＥＭＥＮＴＳ  ＩＮ  ＴＨＥ  ＴＨＥＲＭＡＬ  ＰＲＩＮＴＩＮＧ  ＯＦ  ＣＯＬＯＲ  ＦＩＬＴＥＲＳ」に開示されている。ドナー要素は、支持層；加熱層；および約１，５００〜約７０，０００の数平均分子量を有する架橋性バインダーを含む熱画像形成性層を含有する着色剤を含む。反応を架橋するための官能基のいくつかの好適な組合せとしては、ヒドロキシルおよびイソシアネート；ヒドロキシルおよびカルボキシル；ヒドロキシルおよびメラミン−ホルムアルデヒド；カルボキシルおよびメラミン−ホルムアルデヒド；カルボキシルおよびアミン；カルボキシルおよびエポキシ、エポキシおよびアミン；およびカルボン酸無水物およびアミンが挙げられる。一般的な水性顔料分散剤が、最終的な架橋されたポリマーマトリックスにも組み込まれ得るカルボキシル基を含有するため、エポキシ／カルボキシルおよびメラミン−ホルムアルデヒド／カルボキシルの組合せは特に効果的である。架橋官能基の組合せをいくつかの方法で用いることができる。一方の架橋官能基をバインダーポリマー主鎖に組み込み、他方を多官能性低分子量架橋剤として添加することができる。一方の架橋官能基をバインダーポリマー主鎖に組み込み、他方を異なるバインダーポリマー主鎖に組み込むことができる。架橋官能基を両方とも同じバインダーポリマー主鎖に組み込むことができる。最終的なカラーフィルターの所望の架橋密度は、架橋モノマーの組合せの相対量を示す。
【０００９】
Ｍｉｎｎｅｓｏｔａ  Ｍｉｎｉｎｇ  ａｎｄ  Ｍａｎｕｆａｃｔｕｒｉｎｇ  Ｃｏｍｐａｎｙに譲渡され、かつ参照により本明細書に援用される、Ｂｕｓｍａｎらの米国特許第５，６９１０，９８号明細書、「ＬＡＳＥＲ−ＩＮＤＵＣＥＤ  ＭＡＳＳ  ＴＲＡＮＳＦＥＲ  ＩＭＡＧＩＮＧ  ＭＡＴＥＲＩＡＬＳ  ＵＴＩＬＩＺＩＮＧ  ＤＩＡＺＯ  ＣＯＭＰＯＵＮＤＳ」は、熱質量転写材料が、強い電磁放射線の吸収のプロセスによって基板またはドナー要素から除去され得る材料であることを開示している。レーザー光の強度に応じて、材料内または材料の近傍での光熱変換は、材料の溶融、および／または、材料内または材料の近傍でのガス生成を引き起こし得る。ガス生成は、蒸発、昇華、またはガス状生成物への熱分解の結果であり得る。ガスの膨張により、ドナー基板からの層間剥離またはドナーからレセプターへの材料の推進が引き起こされ得る。このプロセスは、アブレーション（ａｂｌａｔｉｏｎ）と呼ばれることが多い。材料の溶融または軟化により、レセプターへの付着が促進される。したがって、全転写プロセスは、アブレーション転写またはメルトスティック（ｍｅｌｔ−ｓｔｉｃｋ）転写あるいはこの２つの組合せを含む。
【００１０】
用途によっては、架橋性樹脂などの硬化性材料を転写するのが望ましい。それらの用途では、熱質量転写材料はオリゴマーであってよい。好適な重合性材料としては、アクリレート末端またはエポキシ末端ポリシロキサン、ポリウレタン、ポリエーテル、エポキシドなどが挙げられる。好適な熱架橋性樹脂としては、イソシアネート、メラミンホルムアルデヒド樹脂などが挙げられる。重合性および／または架橋性、転写性バインダーが、カラー層がいくつかの後の侵食性（ａｇｇｒｅｓｓｉｖｅ）処理工程に耐性がなければならない、液晶デバイスのフィルターアレイの製造に特に有用である。
【００１１】
ドナー要素の層のいずれかは、多種多様な熱可塑性樹脂、熱硬化性樹脂、ろう、およびゴムを含む有機高分子バインダーを含み得る。それらはホモポリマーおよびコポリマーであってもよい。複数の材料が、相溶性ブレンド、相分離系、相互貫入網目構造などとして同時に存在してもよい。典型的に、これらのバインダーは、処理を補助するために有機溶剤に可溶性または分散性であるべきである。かかるバインダーの限定されない例としては、オレフィン樹脂、アクリル樹脂、スチレン樹脂、ビニル樹脂（酢酸ビニル、塩化ビニル、および塩化ビニリジン（ｖｉｎｙｌｉｄｉｎｅ  ｃｈｌｏｒｉｄｅ）コポリマーを含む）、ポリアミド樹脂、ポリイミド樹脂、ポリエステル樹脂、オレフィン樹脂、アリル樹脂、ユリア樹脂、フェノール樹脂（ノボラックおよびレゾール樹脂など）、メラミン樹脂、ポリカーボネート樹脂、ポリケタール樹脂、ポリアセタール樹脂、ポリエーテル樹脂、ポリフェニレンオキシド樹脂、ポリフェニレンスルフィド樹脂、ポリスルホン樹脂、ポリウレタン樹脂、フッ素含有樹脂、セルロース樹脂、シリコーン樹脂、エポキシ樹脂、アイオノマー樹脂、ロジン誘導体、天然ろう（動物ろう、植物ろう、および鉱ろう）ならびに合成ろう、天然ゴムおよび合成ゴム（例えば、イソプレンゴム、スチレン／ブタジエンゴム、ブタジエンゴム、アクリロニトリル／ブタジエンゴム、ブチルゴム、クロロプレンゴム、アクリルゴム、クロロスルホン酸化ポリエチレンゴム、ヒドリンゴム、ウレタンゴムなど）が挙げられる。水分散性の樹脂または高分子ラテックスまたはエマルジョンを用いてもよい。
【００１２】
３Ｍ  Ｉｎｎｏｖａｔｉｖｅ  Ｐｒｏｐｅｒｔｉｅｓに譲渡され、かつ参照により本明細書に援用される、Ｊｏｈｎ  Ｓｔａｒａｌらによる米国特許第６，２４２，１５２号明細書、「ＴＨＥＲＭＡＬ  ＴＲＡＮＳＦＥＲ  ＯＦ  ＣＲＯＳＳＬＩＮＫＥＤ  ＭＡＴＥＲＩＡＬＳ  ＦＲＯＭ  Ａ  ＤＯＮＯＲ  ＴＯ  Ａ  ＲＥＣＥＰＴＯＲ」は、完全にまたは部分的に架橋された材料を含む転写層を含む熱転写ドナー要素を提供する。架橋された転写層は、吸収されてドナー要素に含まれるレーザー光熱変換剤によって熱に変換され得る放射線でドナー要素を画像形成することによって、ドナー要素から近接するレセプターへと像様転写され得る。画像形成中に生成された熱は、架橋された転写層の転写を行うのに十分である。
【００１３】
ドナー要素は、基板、架橋されたかまたは部分的に架橋された有機、無機、有機金属または高分子材料を含む転写層、およびレーザー光熱変換材料から構成されてもよい。転写層は、完全にまたは部分的に架橋された有機、無機、有機金属、または高分子材料を含み得る。好適な材料の例としては、熱または放射線への曝露によって、および／または適切な化学硬化剤（例えば、Ｈ2Ｏ、Ｏ2など）の添加によって架橋可能なものが挙げられる。放射線硬化性材料が特に好ましい。好適な材料としては、「Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ」、第４巻、３５０〜３９０頁および４１８〜４４９頁（Ｊｏｈｎ  Ｗｉｌｅｙ  ＆  Ｓｏｎｓ、１９８６年）、ならびに第１１巻、１８６〜２１２頁（Ｊｏｈｎ  Ｗｉｌｅｙ  ＆  Ｓｏｎｓ、１９８８年）に列挙されるものが挙げられる。
【００１４】
ＦＵＪＩ  ＰＨＯＴＯ  ＦＩＬＭ  ＣＯ．ＬＴＤ．に譲渡され、かつ参照により本明細書に援用される、Ｎａｋａｍｕｒａらによる米国特許出願公開第２００２０１８７４１８Ａ１号明細書、「ＭＵＬＴＩＣＯＬＯＲ  ＩＭＡＧＥ−ＦＯＲＭＩＮＧ  ＭＡＴＥＲＩＡＬ」には、支持層、光熱変換層および画像形成層をそれぞれ含む熱転写シートが開示されており、ここで、画像形成層が受像層と接触している状態になるように少なくとも４つの熱転写シートを１つずつ受像シート上に重ね合わせる工程と；熱転写シートをレーザービームで照射して、照射を受けた画像形成層の領域の画像を受像層に転写する工程とを含む方法によって画像が形成される。画像形成層は、例えば、３０質量％以上のアビエチン酸型ロジン酸ならびにエチレングリコール、グリセロールおよびペンタエリトリトールから選択される少なくとも１種類の多価アルコールを含有するロジンのエステル化生成物といったロジン系樹脂を含有し得る。
【００１５】
熱転写シートの画像形成層は、環球法によって測定される１００℃以下、好ましくは８０〜９０℃の軟化点、および２〜２２０、好ましくは１１〜１８０、より好ましくは１６０〜１８０の酸価を有するロジン系樹脂を含有し得る。環球法によって測定される軟化点は、ＪＩＳ  Ｋ２２０７、Ｋ７２３４に準拠して測定可能である。上記の物理的特定を有するロジン系樹脂を画像形成層に加えることによって、ロジン系樹脂が優れた接着剤として機能し、そして熱転写シートの画像形成層上に形成された画像が、良好な鮮明度（ｄｅｆｉｎｉｔｉｏｎ）で受像シートに容易に転写可能である。ロジン系樹脂の融点が１００℃を超える場合、画像形成層自体の融点が上昇し、結果として、実際の紙への転写の感度の低下、すなわち品質の低下を招き、上記の効果が示され得ない。さらに、酸価が１１未満である場合、実際の紙への転写の質が低下され、また、上記の効果が示され得ない。ロジン系樹脂としては、ロジン、水素化ロジン、変性ロジン、これらのロジンの誘導体（エステル化生成物）、およびロジン変性マレイン酸樹脂が例示され得る。ロジン系樹脂を構成するロジン酸としては、アビエチン酸型またはピマル酸型のいずれかを用いることができる。３０質量％以上のアビエチン酸型ロジン酸を含有する樹脂が好ましくは用いられ、３０質量％以上のアビエチン酸型ロジン酸を含有するロジン、ならびに、ロジンのエステル化生成物ならびにエチレングリコール、グリセロールおよびペンタエリトリトールから選択される少なくとも１種類の多価アルコールがより好ましくは用いられる。アビエチン酸型ロジン酸の具体例としては、アビエチン酸、ネオアビエチン酸、パルストリン酸、ジヒドロアビエチン酸、およびデヒドロアビエチン酸が挙げられる。ロジン系樹脂は、好ましくは５〜４０質量％、より好ましくは１０〜２０質量％の量で画像形成層に加えられる。スチレン−マレイン酸コポリマー樹脂は、上記範囲の使用量でロジン系樹脂と組み合わせて用いられてもよい。
【００１６】
Ｅａｓｔｍａｎ  Ｋｏｄａｋに譲渡され、かつ参照により本明細書に援用される、Ｃｈａｒｌｅｓ  Ｗｅｉｄｎｅｒによる米国特許第６，１９０，８２７  Ｂ１号明細書には、水素化されたおよび部分的に水素化されたロジンエステルならびに着色剤転写層に適した同様のロジン誘導体が開示されている。市販の材料としては、Ｓｔａｙｂｅｌｉｔｅ（登録商標）Ｅｓｔｅｒ  １０（Ｈｅｒｃｕｌｅｓ  Ｉｎｃ．）などの、部分的に水素化されたウッドロジンのグリセロールエステル、Ｆｏｒａｌ（登録商標）８５（Ｈｅｒｃｕｌｅｓ  Ｉｎｃ．）などの、水素化ロジンのグリセロールエステル、およびＰｅｎｔａｌｙｎ（登録商標）３４４（Ｈｅｒｃｕｌｅｓ  Ｉｎｃ．）などの、変性ロジンのペンタエリトリトールエステルが挙げられる。
【００１７】
３Ｍ  Ｉｎｎｏｖａｔｉｖｅ  Ｐｒｏｐｅｒｔｉｅｓに譲渡され、かつ参照により本明細書に援用される、Ｇｕｅｈｌｅｒらによる米国特許第６，２２１，５４３号明細書、「ＰＲＯＣＥＳＳ  ＦＯＲ  ＭＡＫＩＮＧ  ＡＣＴＩＶＥ  ＳＵＢＳＴＲＡＴＥＳ  ＦＯＲ  ＣＯＬＯＲ  ＤＩＳＰＬＡＹＳ」には、２種以上のカラーフィルター材料をドナー要素から選択的に熱転写した後、アクティブ基板上に配置されたカラーフィルターの欠陥、位置合わせなどを任意に検査できることが開示されている。任意の検査後、カラーフィルターを、例えば、放射線硬化、熱硬化、または化学硬化剤への曝露によって架橋することができる。架橋により、カラーフィルター材料が基板上に硬化され、それによってカラーフィルターがより化学的、物理的、および／または熱的に安定になり、したがって後の処理または操作によって生じることのある損傷を受けにくくなる。着色剤転写のための例示的な転写層組成物は、５〜８０重量％の着色剤、１５〜９５重量％の樹脂、ならびに０〜８０重量％の架橋剤、分散剤、および添加剤を含む。一実施形態では、スルーホールエッチングプロセスに用いるのに適したカラーフィルター配合物としては、アクティブマトリックスディスプレイ基板と相溶性のある溶剤に可溶のバインダーに分散される着色剤を有するものが挙げられる。例としては、アルカリ溶解性樹脂および水溶性熱架橋剤に分散される着色剤を有するカラーフィルター材料が挙げられる。アルカリ溶解性樹脂は、アクリル酸単位またはメタクリル酸単位を含有するアクリルコポリマーを含むことができ、架橋剤は、水溶性メラミン樹脂を含むことができる。
【００１８】
フラットパネルディスプレイにおける均一なスペーサを提供するための例示的な方法が、米国特許第５，７１０，０９７号明細書に開示されている。（ａ）支持体と、（ｂ）任意選択の光熱変換層と、（ｃ）任意選択の非転写性中間層と、（ｄ）転写性スペーサ層と、（ｅ）任意選択の接着層とを含む熱転写ドナーシートを選択的に照射することによって基板間にスペーサ要素を設けることができる。この方法は、（ｉ）レセプターと上記の熱転写ドナーシートとを密接させる工程と、（ｉｉ）熱転写ドナーシートまたはレセプター（あるいはその一部、すなわち、基板、スペーサ層、中間層、光熱変換層、および／または接着層）の少なくとも１つを画像形成放射線で照射して、照射される領域を十分に加熱して、スペーサ層をレセプターへと転写する工程と、（ｉｉｉ）照射される領域における転写性スペーサ層をレセプターへと転写する工程とを含む。転写性スペーサ層が熱硬化性バインダーを含む場合、熱硬化性バインダーは、レセプターへの転写後に架橋され得る。バインダーは、該当する特定の熱硬化性バインダーに適した任意の方法、例えば、熱硬化性バインダーを熱に曝すこと、好適な放射線源で照射すること、または化学硬化剤によって架橋され得る。
【００１９】
ＬＧ．Ｐｈｉｌｉｐｓ  ＬＣＤ  Ｃｏ．，Ｌｔｄ．に譲渡され、かつ参照により本明細書に援用される、Ｃｈａｎｇらによる米国特許第６，６８２，８６２号明細書、「Ｍｅｔｈｏｄ  ｏｆ  ｆａｂｒｉｃａｔｉｎｇ  ｃｏｌｏｒ  ｆｉｌｔｅｒ  ｓｕｂｓｔｒａｔｅ  ｆｏｒ  ｌｉｑｕｉｄ  ｃｒｙｓｔａｌ  ｄｉｓｐｌａｙ  ｄｅｖｉｃｅ」には、ブラックマトリックスを基板上に形成する工程と；カラードナー要素を基板に付着する工程と；カラードナー要素の上にレーザーヘッドを配置する工程と；カラードナー要素を繰り返し走査する工程と；カラーフィルターパターンがブラックマトリックス内に画定されたカラーフィルターパターン領域内に残るようにカラードナー要素を除去する工程とを含む、液晶ディスプレイデバイス用のカラーフィルター基板の作製方法が開示されている。繰り返される走査のそれぞれの端部ライン（ｅｎｄ  ｌｉｎｅ）はブラックマトリックス上に位置する。
【００２０】
３Ｍ  Ｉｎｎｏｖａｔｉｖｅ  Ｐｒｏｐｅｒｔｉｅｓ  Ｃｏｍｐａｎｙに譲渡され、かつ参照により本明細書に援用される、Ｊ．Ｃ．Ｃｈａｎｇらによる米国特許第６，８６６，９７９号明細書には、支持体と、光熱変換層と、中間層と、熱転写層とを含む熱転写ドナー要素が開示されている。上記のドナー要素がレセプターと接触されて像様照射されると、光熱変換層による汚染のない画像が得られる。この発明の構成および方法は、色校正およびカラーフィルター要素などの用途を含め、カラー画像を作製するのに有用である。実施例５は、熱硬化性中間層と架橋性転写層とを有する熱転写ドナーの作製および使用を示している。着色剤転写層は、Ｐｅｎｎ  Ｃｏｌｏｒ（Ｄｏｙｌｅｓｔｏｗｎ，Ｐａ．）によって調製された不揮発性含量が１５重量％の水性分散体であり、３：２の顔料／バインダー比でジメチルエタノールアミンで中和され、かつポリマーに対して４重量％のＰｒｉｍｉｄ  ＸＬ−５５２（ＥＭＳ  Ａｍｅｒｉｃａｎ  Ｇｒｉｌｏｎ，Ｓｕｍｔｅｒ，Ｓ．Ｃ．）、および全不揮発性含量に対して１重量％のＴｒｉｔｏｎ  Ｘ−１００を含有するピグメントグリーン７およびＥｌｖａｃｉｔｅ  ２７７６（ＩＣＩ  Ａｃｒｙｌｉｃｓ，Ｉｎｃ．，Ｗｉｌｍｉｎｇｔｏｎ，Ｄｅｌ．）からなっていた。Ｐｒｉｍｉｄ  ＸＬ−５５２は、１分子当たり４つのヒドロキシル基を有するＮ，Ｎ，Ｎ’，Ｎ’−テトラキス（２−ヒドロキシエチル）−ヘキサンジアミドである。
【発明の概要】
【課題を解決するための手段】
【００２１】
本発明は、熱転写画像形成用のドナー要素にカルボン酸基を含むバインダーに有用な水酸化有機化合物の選択、使用方法、およびこの方法で作製されるカラーフィルターなどの物品を提供する。本発明は、熱転写に使用するためおよび電子ディスプレイに有用なカラーフィルターを製造するための改良されたドナー要素を提供する。
【００２２】
一実施形態では、本発明は、支持層と、この支持層によって支持され、かつカルボン酸基を含有するバインダーを含む転写層とを含む熱転写ドナー要素である。この転写層は、１８ｍＭ／ｇ（ミリモル／グラム）未満のヒドロキシル基濃度での複数のヒドロキシル基と、少なくとも１つの連結基とを含有する有機化合物を含み、この有機化合物は、Ｎ，Ｎ−ビス−（２−ヒドロキシエチル）アミドおよびロジンエステルを全く含まない。
【００２３】
別の実施形態では、本発明は、支持層と；有機化合物およびバインダーを含む層であって；支持層に隣接し、かつレーザー照射によって転写可能であり、少なくとも１つの箇所でレシーバ要素と接触している層とを含む熱転写ドナー要素とレシーバ要素との集成体を提供する工程と；レーザーを用いて所定のパターンにしたがって集成体を画像形成して、使用済みのドナー要素と、層のパターンを含む画像形成されたレシーバ要素との画像形成された集成体を提供する工程と；使用済みのドナー要素を画像形成されたレシーバ要素から分割して、それによって画像形成されたレシーバ要素の層の表面を露出させる工程とを含む熱転写ドナー要素の使用方法であり；ここで、バインダーはカルボン酸基を含み、有機化合物は、１８ｍＭ／ｇ未満のヒドロキシル基濃度を有し、かつ少なくとも１つの連結基および複数のヒドロキシル基を含み、有機化合物は、ロジンエステル基を全く含まない。
【００２４】
別の実施形態では、本発明は、レシーバ要素と、熱質量転写によってレシーバ要素上に付着される層とを含むカラーフィルターであり、層は、有機化合物およびバインダーを含み、ここで、バインダーはカルボン酸基を含み、有機化合物は、１８ｍＭ／ｇ未満のヒドロキシル基濃度を有し、かつ少なくとも１つの連結基および複数のヒドロキシル基を含み、有機化合物は、ロジンエステル基を全く含まない。
【００２５】
本発明の上記の概要は、本発明のそれぞれ開示される実施形態または全ての特定の実施を説明するものではない。以下の図および詳細な説明は、これらの実施形態をより具体的に例示する。
【図面の簡単な説明】
【００２６】
【図１】本発明の画像形成された集成体の構造を示す概略断面図である。
【図２】２つのドナー要素ＡおよびＢの概略断面図である。
【図３】画像形成された集成体を提供するための、画像形成性集成体の、レーザー光による画像形成の概略図である。
【図４】分割された画像形成された集成体を概略的に示す。
【図５】カラーフィルターアレイを形成するための、ドナー要素の熱転写の使用を示す。
【発明を実施するための形態】
【００２７】
本発明の一実施形態では、特定のエトキシ化水酸化架橋剤有機化合物が、有機化合物と反応するのに適したカルボキシル化バインダーを有するドナー要素の従来の架橋性転写層に配合される。かかるドナー要素を用いて、従来の熱転写画像形成に適した画像形成性集成体を提供することができる。３色カラーフィルターアレイなどの有用な物品（ｏｂｊｅｃｔ）は、集成体、例えば、特定のエトキシ化水酸化架橋剤有機化合物を含む、異なる色の材料を、従来のブラックマスクを有する単一の従来のカラーフィルターアレイガラス基板に、３回連続して像様熱転写することによる、かかる集成体の使用から得られる。カラーフィルターアレイの加熱は、画像形成される転写層の表面平滑化、および、例えば、インジウム−スズ酸化物層をカラーフィルターアレイ上に付着する前の、従来の時間での有用な架橋をもたらし得る。
【００２８】
例えばレシーバに転写されるパターンの品質（ラインエッジ、表面平滑性）の改良；架橋される転写材料（例えば、本発明の画像形成された転写層を加熱する方法によって製造される架橋された３色カラーフィルターアレイを含むディスプレイの画像形成された転写層を組み込んだディスプレイ）の耐溶剤性能特性の改良；およびさらなる材料（例えばインジウム−スズ酸化物層）の付着性の改良といった様々な改良が、かかる適切な有機化合物の選択から得られる。加熱により、水酸化架橋剤有機化合物のヒドロキシル基と、他の成分（例えばバインダー上のカルボン酸基）との間の架橋反応が生じ、転写された層または保持された（転写されていない）層において架橋されたエステル化バインダーが生成され得る。新規な架橋されたカラーアレイを本来なら従来どおりの液晶ディスプレイに組み込むことは、耐用年数の長いコンピュータディスプレイを作製するのに有用であろう。
【００２９】
図１は、本発明の画像形成された集成体（１００）の一実施形態を示す。画像形成された集成体では、支持層（１３０）と；転写層（１７０）の画像形成された、保持された部分と；画像形成されていない転写層（１４０）とを含む使用済みの第２のドナー要素が、第１のドナー要素からの第１の転写された材料の層（１９０）に隣接し、かつ可逆的に接触している。画像形成されていない転写層（１４０）と接触している第１の転写された材料の層（１９０）は、２度目に画像形成された転写層の部分、完全に転写された層（１５０）、または部分的に転写された層（１６０）のいずれか、およびレシーバ要素の元の支持層（１８０）も含む２回画像形成されたレシーバ要素の一部である。
【００３０】
図２は、２つのドナー要素を示す。図２Ａでは、ドナー要素（２００）が、支持層（１３０）と、それに隣接して接触して付着された転写層（１４０）とを含む。図２Ｂでは、複合ドナー要素（２１０）が、レーザー光吸収層（２２０）と接触しそれを挟んで、３つの副層からなる複合支持層および２つの副層からなる複合転写層を含む。複合支持層は、主支持層（２３０）を挟んで、外側帯電防止層（２２５）および内側付着性改質層（２３５）を含み、これらが３つの副層に相当する。内側転写層（２４０）に隣接してこれと接触している外側付着性改質層（２６０）を含む転写層を含む、他の隣接層が、支持層の内側付着性改質層側に配置される。外側付着性改質層（２６０）および内側転写層（２４０）は一緒に、転写層を構成する２つの副層を成す。内側転写層（２４０）および内側付着性改質層（２３５）は、レーザー光吸収層（２２０）を挟み、かつこれと接触している。
【００３１】
図３は、画像形成された集成体を提供するための、画像形成性集成体の、レーザー光による画像形成を示す。画像形成性集成体は、ドナー要素（図２Ａ）の転写層（１４０）をレシーバ要素（１８０）と接触させることによって構成される。接触は、レーザー画像形成の前に元に戻すことができ；ドナー要素およびレシーバ要素は、支持層（１３０）および付着された転写層（１４０）をレシーバ要素から分割することによって損傷されずに分割することができるであろう。転写層の体積をレシーバ要素に熱質量転写させ、それによってレシーバ要素に付着している転写された材料（１９０）とともに画像を形成させるようなパターンで、レーザー照射（３３０）が画像形成性集成体上に当てられる。
【００３２】
図４は、分割された画像形成された集成体を示す。図３の画像形成された集成体の支持層（１３０）がレシーバ要素（１８０）から分割されると、使用済みのドナー要素に付着している画像形成されていない転写層（１４０）は、使用されるレーザー光のパターンのネガ画像になる。レシーバ要素は、使用されるレーザー光のパターンの転写された材料（１９０）のポジパターンで部分的にカバーされる。
【００３３】
図５は、カラーフィルターアレイを形成するための、ドナー要素の熱転写の使用を示す。ブラックマスク（５２０）を有する薄い透明ガラスシート（５１０）が、フィルターアレイレシーバ要素を含み、ここで、ブラックマスクは、３つのほぼ矩形の六角形の透明ウィンドウ（５３０、５４０、５５０）の３×３アレイの画素を画定している。透明ウィンドウの幅の６つの切り替え可能なレーザー領域（そのうち２つがドナー要素からの単色の転写層の垂直な画像形成のための画像形成レーザー領域（５８０、５９０）である）を有するレーザーヘッド（５９１）は、垂直に移動可能であり、各レーザー領域は、レシーバ要素と青色伝達（ｂｌｕｅ−ｔｒａｎｓｍｉｓｓｉｖｅ）ドナー要素との第１の集成体上に１回照射されて、青色伝達画像形成転写層（５６０）の２つのストライプを転写し、フィルターアレイレシーバ要素の６つのウィンドウに青色カラーフィルターを形成する。使用済みの青色伝達ドナー要素を分割した後、青色伝達画像形成レシーバ要素は、赤色伝達（ｒｅｄ−ｔｒａｎｓｍｉｓｓｉｖｅ）ドナー要素と組み合わされて、第２の画像形成性集成体を形成することができる。破断されていない（ｕｎｂｒｏｋｅｎ）ストライプ（５９２）に配置された６つの切り替え可能なレーザー領域（ヘッド（５９１）に対し、９０°回転される）を有するレーザーヘッド（５９３）が、３回明滅しながら第２の集成体上に水平に移動されて、赤色伝達画像形成転写層（５７０）の３つの矩形を熱質量転写し、青色伝達画像形成レシーバ要素上に、フィルターアレイレシーバ要素の６つのウィンドウに赤色伝達カラーフィルターを形成する。赤色伝達画像形成されたレシーバ要素から使用済み赤色伝達ドナー要素を分離すると、青色伝達および赤色伝達カラーフィルターアレイが生じ、緑色伝達（ｇｒｅｅｎ−ｔｒａｎｓｍｉｓｓｉｖｅ）フィルタパターニングの準備が整う。完了したら、３つのカラーフィルターを液晶ディスプレイに用いることができる。任意選択の平坦化層および任意選択の伝導性層を、公知の技術によって３つのカラーフィルター上に追加することができる。
【００３４】
好ましい実施形態では、ポリオールなどの、本発明の有機化合物が、転写層（１４０）に導入され、したがって後に画像形成された転写層（１５０、１６０）の一部になる。有機化合物は、溶解され、乳化され、分散されるかまたは他の方法で層に導入され得る。有機化合物は、層の厚さ全体にわたって均一に分布されるか、または様々な濃度で複数の副層に分けられ得る。有機化合物は、例えば転写層の成分との反応によって、部分的に化学的に層に導入され得る。
【００３５】
一実施形態では、ドナー転写層は、エチレングリコール（ｉ、ＣＡＳ［１０７−２１−１］）、グリコール誘導体、グリセロール（ｉｉ、ＣＡＳ［５６−８１−５］）、およびグリセロール誘導体のうちの少なくとも１種を含有し得る。一実施形態では、ドナー転写層は、ペンタエリトリトール（ｉｉｉ、ＣＡＳ［１１５−７７−５］）、トリメチロールプロパン（ｉｖ、ＣＡＳ［７７−９９−６］）、ジペンタエリトリトール（ｖ、ＣＡＳ［１２６−５８−９］）、ジトリメチロールプロパン（ｖｉ、ＣＡＳ［２３２３５−６１−２］）、ソルビトール（ｖｉｉ、ＣＡＳ５０−７０−４］）、ソルビタンモノオレエート（ＣＡＳ［１３３８−４３−８］）、ソルビタンモノラウレート（ＣＡＳ［１３３８−３９−２］）、２−ブチル  ２−エチル  １，３−プロパンジオール（ＣＡＳ１１５−８４−４］）、２−メチル  １，３−プロパンジオール（ＣＡＳ［２１６３−４２−０］）、ネオペンチルグリコール（ｖｉｉｉ、ＣＡＳ［１２６−３０−７］）、１，４−ブタンジオール（ＣＡＳ［１１０−６３−４］）、１，６−ヘキサンジオール（ＣＡＳ［６２９−１１−８］）、およびビスフェノールＡ（ＣＡＳ［８０−０５−７］）のうちの少なくとも１種を含有し得る。
【００３６】
【化１】
2010502476.tif 000003
【００３７】
【化２】
2010502476.tif 000004
【００３８】
【化３】
2010502476.tif 000005
【００３９】
一実施形態では、ドナー転写層は、エトキシ化ペンタエリトリトール（ｉｘ、ＣＡＳ［４２５０３−４３−７］）、プロポキシ化ペンタエリトリトール（ｘ、ＣＡＳ［９０５１−４９−４］）、エトキシ化トリメチロールプロパン付加物（例えば有機化合物１モル当たり３〜８モルのエチレンオキシドを有するエトキシ化に相当するもの）（ＣＡＳ［５０５８６−５９−９］）、有機化合物１モル当たり３〜９モル当量でのプロピレンオキシドに相当するエトキシ化トリメチロールプロパンプロピレンオキシド付加物（ＣＡＳ［２５７２３−１６−４］）、有機化合物１モル当たり２０〜８０モルのエチレンオキシドを有するエチレンオキシド付加物に相当するエトキシ化ソルビタンモノオレエート（ＣＡＳ［９００５−６５−６］）、およびエトキシ化ソルビタンモノラウレート（ＣＡＳ［９００５−６４−５］）などの、エトキシ化またはプロポキシ化化合物の少なくとも１種を含有し得る。含まれる化学構造図では、炭素などの原子に結合された水素を示さないなどの省略の一般的な慣例が用いられていることがある。
【００４０】
【化４】
2010502476.tif 000006
【００４１】
一実施形態では、ドナー転写層は、超分岐ポリオール、例えば樹枝状超分岐ポリオール、超分岐樹枝状ポリエーテルまたはポリエステル、超分岐ポリエーテルまたはポリエステル、アルボロール（ａｒｂｏｒｏｌ）、樹枝状またはカスケード状超分子（ｃａｓｃａｄｅ  ｓｕｐｅｒ−ｍｏｌｅｃｕｌｅ）およびそれらの超分岐類（ｃｏｕｓｉｎ）、あるいは１つまたは複数の反応性ヒドロキシル基を有するポリエステル類の樹枝状高分子を含有し得る。かかる超分岐ポリオールは、例えば、Ｐｅｒｓｔｏｒｐ  ＡＢに譲渡され「Ｄｅｎｄｒｉｔｉｃ  Ｍａｃｒｏｍｏｌｅｃｕｌｅ  ａｎｄ  Ｐｒｏｃｅｓｓ  ｆｏｒ  Ｐｒｅｐａｒａｔｉｏｎ  Ｔｈｅｒｅｏｆ」と題されたＨｕｌｔらの米国特許第５，４１８，３０１号明細書、Ｐｅｒｓｔｏｒｐ  ＡＢに譲渡され「Ｈｙｐｅｒｂｒａｎｃｈｅｄ  Ｍａｃｒｏｍｏｌｅｃｕｌｅ  ｆｒｏｍ  Ｅｐｏｘｉｄｅ  Ｎｕｃｌｅｕｓ  ａｎｄ  Ｈｙｄｒｏｘｙ−ｆｕｎｃｔｉｏｎａｌ  Ｃａｒｂｏｘｙｌｉｃ  Ａｃｉｄ  Ｃｈａｉｎ  Ｅｘｔｅｎｄｅｒｓ」と題されたＳｏｒｅｎｓｅｎらの米国特許第５，６６３，２４７号明細書、Ｐｅｒｓｔｏｒｐ  ＡＢに譲渡され「Ｈｙｐｅｒｂｒａｎｃｈｅｄ  Ｄｅｎｄｒｉｔｉｃ  Ｐｏｌｙｅｔｈｅｒ  ａｎｄ  Ｐｒｏｃｅｓｓ  ｆｏｒ  Ｍａｎｕｆａｃｔｕｒｅ  Ｔｈｅｒｅｏｆ」と題されたＭａｇｎｕｓｓｏｎらの米国特許第６，６１７，４１８号明細書、およびＢａｙｅｒ  Ａｋｔｉｅｎｇｅｓｅｌｌｓｃｈａｆｔに譲渡され「Ｍｅｔｈｏｄ  ｆｏｒ  Ｐｒｏｄｕｃｉｎｇ  Ｈｉｇｈｌｙ−Ｂｒａｎｃｈｅｄ  Ｇｌｙｃｉｄｏｌ−ｂａｓｅｄ  Ｐｏｌｙｏｌｓ」と題されたＳｕｎｄｅｒらの米国特許第６，７６５，０８２号明細書に記載されており、これらは全て参照により本明細書に援用される。市販の超分岐ポリオール製品としては、Ｐｅｒｓｔｏｒｐ製のもの、例えばＢｏｌｔｏｒｎ  Ｈ２０、Ｈ２００３、Ｈ２００４、Ｈ３０、Ｈ４０、Ｐ１０００、およびＨ３１１が挙げられ、これらはそれぞれ１６、１２、６．４、３２、６４、１４、および不明の１分子当たり平均ＯＨ官能基、ならびにそれぞれ２１００、２５００、３２００、３５００、５４００、１５００、および不明の平均相対分子量を有する。超分岐ポリオールの例としては、ペンタエリトリトールをベースとしたポリエーテル構造（ｘｉ）およびポリエステル構造（ｘｉｉ）が挙げられる。
【００４２】
【化５】
2010502476.tif 000007
【００４３】
【化６】
2010502476.tif 000008
【００４４】
一実施形態では、ドナー要素転写層の有機化合物は、少なくとも２つのタイプの、少なくとも３つのモノマー単位および最大でも５００個のモノマー単位から誘導されるコポリマーを含むラジカル付加ポリマーである。一実施形態では、少なくとも１つのタイプの少なくとも２つのモノマー単位はヒドロキシル基を含む。モノマー単位タイプのうちの少なくとも１つは、アクリレートエステル、メタクリレートエステル、スチレン、置換スチレン、エチレン、プロピレン、ビニルエステル、ビニルエーテル、またはアクリロニトリルであり得る。特定のコポリマーの一実施形態では、ヒドロキシル基を有するモノマー単位タイプは、ビニルフェノール、２−ヒドロキシエチルアクリレート、２−ヒドロキシエチルメタクリレート、２−ヒドロキシプロピルアクリレート、および２−ヒドロキシプロピルメタクリレートのうちの１つから誘導されるかまたはそれらである。一実施形態では、有機化合物は、ラジカル付加重合されたモノマーを全く含まない。一実施形態では、有機化合物は、ビニルフェノール、２−ヒドロキシエチルアクリレート、２−ヒドロキシエチルメタクリレート、２−ヒドロキシプロピルアクリレート、および２−ヒドロキシプロピルメタクリレートから誘導されるかまたはそれらである、ヒドロキシル基を有するモノマー単位タイプを全く含まない。
【００４５】
一実施形態では、ドナー転写層は、ロジン基を有する化合物を含む。かかる化合物としては、ロジン、ロジン系樹脂、またはロジンエステルが挙げられ、例えばアビエチン酸、ネオアビエチン酸、パルストリン酸、ジヒドロアビエチン酸、デヒドロアビエチン酸、またはこれらの酸の炭素主鎖を共有している化合物であるかそれらから誘導されている。一例はロジン系樹脂、すなわち、３０質量％以上のアビエチン酸型ロジン酸ならびにエチレングリコール、グリセロールおよびペンタエリトリトールから選択される少なくとも１種類の多価アルコールを含有するロジンのエステル化生成物である。市販の材料としては、Ｓｔａｙｂｅｌｉｔｅ（登録商標）Ｅｓｔｅｒ  １０（Ｈｅｒｃｕｌｅｓ  Ｉｎｃ．）などの、部分的に水素化されたウッドロジンのグリセロールエステル、Ｆｏｒａｌ（登録商標）８５（Ｈｅｒｃｕｌｅｓ  Ｉｎｃ．）などの、水素化ロジンのグリセロールエステル、およびＰｅｎｔａｌｙｎ（登録商標）３４４（Ｈｅｒｃｕｌｅｓ  Ｉｎｃ．）などの、変性ロジンのペンタエリトリトールエステルが挙げられる。一実施形態では、ドナー転写層は、ロジン、ロジン系樹脂、またはロジンエステルではないポリオール有機化合物を有する。
【００４６】
一実施形態では、有機化合物は、炭素、水素、および酸素原子のみから化学的に構成される。有機化合物は、窒素、硫黄、リン、および塩素のうちの１つまたは複数も含有し得る。有機化合物は帯電されていてもまたは帯電されていなくてもよい。有機化合物の対イオンは、リチウム、ナトリウム、およびカリウムのうちの１つまたは複数であり得る。
【００４７】
一実施形態では、有機化合物は、複数のヒドロキシル基を有する。複数のヒドロキシル基の数は、２、３、４、５、６、８、１０、１２、１６、２０、４０、または６０以上であり得る。複数のヒドロキシル基の数は、１００、６０、４０、２０、１６、１２、１０、６、５、または４未満であり得る。一実施形態では、有機化合物は、エトキシ化、すなわちエチレンオキシドの、ヒドロキシル基への開環付加によって形成されるものに相当する少なくとも１つのエトキシ化ヒドロキシル基−Ｏ−（ＣＨ2−ＣＨ2−Ｏ）ｎＨ（式中、ｎは、１、２、３、４、５、６、８、１０、１２、１６、２０、４０、または６０以上である）を有する。一実施形態では、有機化合物は、プロポキシ化、すなわちマルコフニコフ則によるか、逆マルコフニコフ則によるか、またはこれらの混合の、プロピレンオキシドの、ヒドロキシル基への開環付加によって形成されるものに相当する少なくとも１つのプロポキシ化ヒドロキシル基−Ｏ−（ＣＨ（Ｒｂ）−ＣＨ（Ｒａ）−Ｏ）ｎＨ（式中、ｎは、１、２、３、４、５、６、８、１０、１２、１６、２０、４０、または６０以上であり、ＲｂおよびＲａのそれぞれ独立した対について、一方は−ＣＨ3であり他方は−Ｈである）を有する。一実施形態では、有機化合物は、少なくとも１つのエトキシ化−プロポキシ化ヒドロキシル基−Ｏ−（ＣＨ（Ｒｂ）−ＣＨ（Ｒａ）−Ｏ）ｍＨ（式中、ｍは、２、３、４、５、６、８、１０、１２、１６、２０、４０、または６０以上であり、ＲｂおよびＲａの独立した対について、少なくとも１つの対は、ＲａまたはＲｂのうちの１つがＣＨ3に等しく、他方が−Ｈに等しく、少なくとも１つの対は、ＲａおよびＲｂの両方が−Ｈに等しい）を有する。一実施形態では、少なくとも１つのエトキシ化−プロポキシ化ヒドロキシル基が、構造−Ｏ−（ＣＨ2−ＣＨ2−Ｏ）（ｍ−ｎ）−（ＣＨ（Ｒｂ）−ＣＨ（Ｒａ）−Ｏ）ｎＨ（式中、ｍはｎを超える）を有する。一実施形態では、少なくとも１つのエトキシ化−プロポキシ化ヒドロキシル基が、構造−Ｏ−（ＣＨ（Ｒｂ）−ＣＨ（Ｒａ）−Ｏ）ｎ−（ＣＨ2−ＣＨ2−Ｏ）（ｍ−ｎ）Ｈ（式中、ｍはｎを超える）を有する。一実施形態では、有機化合物は有機分子である。
【００４８】
一実施形態では、有機化合物は、複数回現れ得る２つまたは３つのタイプの基：ヒドロキシル基（２回以上現れる）、連結基（１回以上現れる）、および任意に延長基（任意の回数現れる）からなる化学構造を有することができる。
【００４９】
ヒドロキシル基が、酸素原子に結合された水素原子から構成される。有機化合物では、ヒドロキシル基は、延長基または連結基のいずれかの炭素原子に常に結合されている。ヒドロキシル基によって結合された炭素は、炭素および水素から選択される３個の別個の他の原子に結合され、別個の原子のうちの少なくとも１個は別の炭素原子である。
【００５０】
延長基が、エチレンオキシドおよびプロピレンオキシド基（−ＣＨ2−ＣＨ2−Ｏ−および−ＣＨ2−ＣＨ（ＣＨ3）−Ｏ−および−ＣＨ（ＣＨ3）−ＣＨ2−Ｏ−）の少なくとも１つから、１つまたは複数のこれらの基の鎖として構成される。延長基は、１個の炭素末端および１個の酸素末端を有する。各炭素末端は、ヒドロキシル基の酸素または連結基の原子（例えば炭素原子、酸素原子、硫黄原子、または窒素原子）のいずれかに結合される。各酸素末端は、連結基の炭素原子に結合される。延長基は、分子中に見出されるヒドロキシル基の数を変えない。
【００５１】
連結基が、連結原子において合計２つ以上のヒドロキシル基および延長基に結合された有機基である。連結基は、直鎖状、環式、脂環式、芳香族、炭化水素、ヘテロ原子、またはこれらの特性の組合せであってよく、あるいはこれらの特性の少なくとも１つを含まなくてもよい。連結基は、常にヒドロキシル基および延長基を含まない。連結基の例としては、２個の連結炭素原子を有するエチレングリコールのＣＨ2ＣＨ2、３個の連結炭素原子を有するグリセロールのＣＨ2ＣＨＣＨ2、４個の連結炭素原子を有するペンタエリトリトールの（ＣＨ2）4Ｃ、および６個の連結炭素原子を有するソルビトールのＣＨ2（ＣＨ）4ＣＨ2が挙げられ、ここで、連結炭素原子は、延長基の酸素またはヒドロキシル基の酸素に連結されている。
【００５２】
連結基が、化学構造によって全体的にまたは部分的に特徴付けられ得る。ペンタエリトリトールは、ＣＣＣ化学構造、ならびに（ＣＨ2）4Ｃ化学構造を含む。２，２’−（オキシビス（メチレン））ビス（２−ヒドロキシメチル）−１，３−プロパンジオール）との、ポリ（オキシ−１，２−エタンジイル），−ヒドロ−Ｔ−ヒドロキシ−，エーテル（６：１）としても公知のＰｏｌｙｏｌ  ＤＰＰ（登録商標）１３０（ＣＡＳ  Ｎｏ．５０９７７−３２−７）は、（ＣＨ2）3ＣＣＨ2ＯＣＨ2Ｃ（ＣＨ2）3化学構造を含むエトキシ化ジペンタエリトリトールポリマー清澄液（Ｐｅｒｓｔｏｒｐ  Ｐｏｌｙｏｌｓ  Ｉｎｃ（Ｔｏｌｅｄｏ，ＯＨ）から入手可能）である。
【００５３】
連結基が、炭素および水素のみから構成されてもよく；また、酸素、窒素、硫黄、塩素、フッ素、ホウ素、リン、および臭素のうちの１つまたは複数を含有してもよく；あるいは水素、酸素、窒素、硫黄、塩素、フッ素、ホウ素、リン、および臭素のうちの１つまたは複数を含まなくてもよい。連結基中の酸素が、１個または２個の炭素原子に結合されてもよく、または連結基は、単一の炭素原子に結合された酸素を全く含まなくてもよく、例えばアルデヒド、ケトン、カルボン酸無水物、およびカルボン酸エステルを含まなくてもよい。連結基が、連結基中の最小数の炭素；例えば、少なくとも４個の炭素を有するＣ−４−最小連結基、または最小数のエーテル基またはカルボン酸エステル基；例えば、エーテル−４−最小連結基またはエステル−４−最小連結基によって示すことができる。連結基が、連結基中の最大数の炭素；例えば、最大で６個の炭素を有するＣ−６−最大連結基、または最大数のエーテル基またはカルボン酸エステル基；例えば、エーテル−６−最大連結基またはエステル−４−最大連結基によって示すことができる。炭素、エーテル、またはエステル基の最小数の例は、４、６、１０、２０、および４０である。炭素、エーテル、またはエステル基の最大数のいくつかの例は、１００、５０、３０、１５、８、および５である。連結基が、構造中の非水素原子の数によって特徴付けることができ、例えば、ペンタエリトリトールは、５個の非水素原子を有する連結基を有し、非水素原子は全て炭素であり、ジペンタエリトリトールは、１１個の非水素原子、１０個の炭素および１個の酸素を有する連結基を有する。連結基が、４、５、６、８、１０、１４、または２０個を超える非水素原子；または１００、８０、６０、４０、または２１個未満の非水素原子を有し得る。有機化合物における非水素原子の数は、可塑化および架橋特性に影響を与えるものと考えられるが、この数は他の特性にも同様に影響を与え得る。
【００５４】
一実施形態では、連結基の２つの特定の連結炭素原子を連結する最短鎖における原子の数（原子の単位で、最短相互連結長さと呼ばれる）は、転写層における有機化合物の別の重要な特性である。一実施形態では、最短相互連結長さは、少なくとも０、１、２、３、４、５、６、１０、または２０個の原子であり、最大でも３０、１９、９、５、または３個の原子であり得る。例えば、ペンタエリトリトールの連結基は、３つの場合の、１原子の最短相互連結長さを含む。ソルビトールの連結基は、０個（５回）、１個（４回）、２、３、および４個（１回）の原子の最短相互連結長さを含み、それらは全て炭素原子の鎖である。エチレングリコールの最短相互連結長さは０である。ジペンタエリトリトールの最短相互連結長さは、例えば、１個の炭素原子、および別の場合の５個の原子（４個の炭素原子および１個の酸素原子）を含む。構造（ｘｉｉ）などのエステル含有超分岐ポリオールは、少なくとも１７個の原子の最短連結長さを含み得る。
【００５５】
最短相互連結長さは、転写層における有機化合物の可塑化および架橋の有用性に影響を与えるものと考えられているが、他の特性にも影響を与え得る。
【００５６】
一実施形態では、有機化合物は、有機化合物１グラム当たり２５ミリモル未満のヒドロキシルというヒドロキシル基含量を有する。より低いヒドロキシル基含量が、有機化合物による架橋の柔軟性の改良に有用であることがあり、最短相互連結長さに関連している。有機化合物の最大ヒドロキシル含量は、２５、２０、１８、１５、１０、または５ｍＭ／ｇであり得る。一実施形態では、有機化合物は、有機化合物１グラム当たり３ミリモルを超えるヒドロキシルというヒドロキシル基含量を有する。より高いヒドロキシル基含量が、架橋の反応性の改良に有用であることがある。有機化合物の最小ヒドロキシル含量は、０．５、１、２、４、６、７、１０、１２、１５、または１８ｍＭ／グラムであり得る。
【００５７】
一実施形態では、有機化合物は、少なくとも１質量％および最大でも２０質量％の転写可能な層または副層を構成する。有機化合物は、少なくとも１、３、５、７、９、１１、１５、２０、または２５質量％、および最大でも６、１０、または１６、２１、２６、または３０質量％の層または副層を含み得る。有機化合物を有する層または副層の他の成分は、バインダー、架橋性バインダー、触媒、粒子、充填剤、溶剤、触媒またはコーティングの技術分野で公知の他の添加剤などの主成分または副成分であり得る。
【００５８】
例えば、高い割合で用いられる場合、非相溶性であるとき、または表面に対する曇り（ｂｌｏｏｍｉｎｇ）またはにじみ（ｂｌｅｅｄｉｎｇ）が層に発生したときに、グリコール、グリセロールまたはペンタエリトリトールなどの特定の有機化合物は、不十分であることがある。一実施形態では、望ましくない水酸化有機化合物のアルコキシ化が、使用に適した望ましいアルコキシ化ヒドロキシル有機化合物を提供する。
【００５９】
一実施形態では、有機化合物は、可塑剤としての有用性を有する。画像形成後、有機化合物を有する層は加熱され、層の表面が、有機化合物を含まない層よりも容易に流動して平らになり得る。層の流動および平坦化は、光の散乱を最小限に抑えるためのカラーフィルターの光フィルター（ｌｉｇｈｔ−ｆｉｌｔｅｒｉｎｇ）層に有用であり得る。
【００６０】
有機化合物のヒドロキシル基と架橋可能な官能基が、有機化合物を含む層または副層の成分中に存在してもよい。例えば、カルボン酸基が、層を架橋するためにおよび架橋のプロセス中に有用な共存成分として考えられる。例えば、１分子当たり複数のカルボン酸基を有するコポリマー（約３．６ｍＭ／ｇ）の１グラム当たり２００ｍｇのＫＯＨに相当するカルボン酸価を示す濃度でカルボン酸基を有するコポリマーバインダーが、約７ｍＭ／ｇのヒドロキシル基濃度を有するエトキシ化トリメチロールプロパン付加物を含む副層の４５質量パーセントとして存在することができ、このエトキシ化トリメチロールプロパン付加物は、架橋性層となるべき副層の約６質量パーセントで存在することができる。層中にカルボン酸基を有するバインダーの量は、５〜９５質量％、例えば、５、１０、２０、３０、４０、５０、６０、７０、８０、または９０質量％を超え得る。層中にカルボン酸基を有するバインダーの量は、１５、２５、３５、４５、５５、６５、７５、８５、または９５％未満であり得る。
【００６１】
一実施形態では、層または副層中の有機化合物の反応性ヒドロキシルのモルが、同じ層の別の成分のヒドロキシル反応性基のモルに比例する。例えば、有機化合物が架橋剤として機能することになる場合、架橋性高分子バインダーなどの架橋性成分も存在してよい。カルボン酸基などの複数の架橋性基を含む架橋性バインダーの各分子が、有機化合物のヒドロキシル基と反応性があり、エステルおよび水などの生成物を形成し、この生成物は、有機化合物およびバインダーの複数の分子から誘導される、架橋された網目構造に関与するかまたはそれを完成させる働きをする。有機化合物上のヒドロキシル架橋性基対バインダー上のヒドロキシル反応性架橋性基の当量の１つの好適な比率は１：１である。およそ０．２５、０．３３、０．４、０．５、０．７５、０．９、１．１、１．３、１．５、２、２．５、３または４から１であるかまたはそれらの間を含め、０．２５〜４．０などの、有機化合物上の架橋性基／バインダー上の架橋性基の、非化学量論比も考えられる。
【００６２】
一実施形態では、転写層のバインダーは、複数のカルボン酸基を含む。カルボン酸基は、例えば、アクリル酸、メタクリル酸、またはフマル酸などの好適なモノマーの、ホモポリマーまたはコポリマーへの重合（共重合を含む）によって、転写層に好適なバインダーに容易に導入される。カルボン酸基を有するバインダーが、バインダー上の基をカルボン酸基に変換する化学反応（カルボン酸無水物基の加水分解など）によって提供され得る。かかるポリマーバインダーは市販されており、例えば、参照により本明細書に援用される米国特許第６，２２１，５４３号明細書におけるようなアルカリ溶解性転写層に使用されるものを含め、Ｅｌｖａｃｉｔｅ（登録商標）（例えば、６０，０００のＭｗおよび１２４のカルボン酸価を有するＥｌｖａｃｉｔｅ（登録商標）２６６９）の商品名でＩＣＩ  Ａｃｒｙｌｉｃｓによって販売されているものがある。
【００６３】
一実施形態では、ドナー転写層中の有機化合物は、例えば、８０℃、１２０℃、１６０℃、２００℃、または２２０℃のうちの少なくとも１つの温度に、１０分間、１時間、または４時間のうちの少なくとも１つの期間にわたって加熱することによる架橋に関与する。一実施形態では、加熱はまず、転写層の表面の平滑化をもたらし、後に架橋を生じさせる。一実施形態では、架橋は、耐化学薬品性の改良をもたらし、これは溶剤または化学薬品への曝露の前後の特性によって実証される。一実施形態では、架橋は、例えば、溶剤への曝露の際に画像形成された転写層上に真空蒸着されるインジウム−スズ酸化物層といった有機化合物を含む転写層上に後に設けられるコーティングのしわ性状の改良をもたらす。
【００６４】
カルボン酸含有架橋性バインダーおよびヒドロキシル含有架橋性有機化合物について、架橋の初期の工程は、カルボン酸およびヒドロキシルをエステル化して、エステルおよび水を形成することである。この反応がカルボン酸基およびヒドロキシル基で繰り返されると、元は可溶性のバインダーおよび元は可溶性の有機化合物が、可溶性でなくなるかまたは不溶性になり、耐化学薬品性が改良され、架橋が発生する。
【００６５】
一実施形態では、レーザー照射による熱質量転写に適した本発明のドナー要素の組成および使用が、以下の特許請求の範囲を除いて、公知の技術分野のものと同様であることが理解される。
【００６６】
ドナー要素は層から構成される。層を形成するのに適した技術としては、例えば、化学および物理蒸着、押出し、鋳込み、スパッタリング、スピンコーティング、ロールコーティング、および他のフィルムコーティング方法が挙げられる。
【００６７】
ドナー支持層は、熱転写ドナー要素の他の層のための支持体を提供し、集成体の構成、操作、および分割の際のドナー要素の取扱いを可能にする。熱転写要素用のドナー支持層は、ポリマーフィルムであり得る。ポリマーフィルムの１つの好適なタイプは、ポリエステルフィルム、例えば、ポリエチレンテレフタレートまたはポリエチレンナフタレートである。２軸延伸ポリエチレンテレフタレートが、熱に対する機械的強度および寸法安定性の観点から好ましい。ポリアミド；ポリカーボネート；酢酸セルロースなどのセルロースエステル；ポリ（フッ化ビニリデン）またはポリ（テトラフルオロエチレン−コ−ヘキサフルオロプロピレン）などのフッ素ポリマー；ポリオキシメチレンなどのポリエーテル；ポリアセタール；ポリスチレン、ポリエチレン、ポリプロピレンまたはメチルペンテンポリマーなどのポリオレフィン；ならびにポリイミド−アミドおよびポリエーテル−イミドなどのポリイミドのフィルムも好適であり得る。例えば、支持層を通して画像形成するための特定の波長での画像形成レーザー光の高い透過率、および特定の用途のための十分な機械的安定性および熱安定性といった十分な特性を有する他のフィルムを用いることができる。少なくとも場合によっては、ドナー支持層は、均一なコーティングが形成できるように平坦である。ドナー支持層はまた、典型的に、熱転写ドナー要素における任意の層（例えば、光熱変換（ＬＴＨＣ）層）の加熱にもかかわらず安定性を保つ材料から選択される。ドナー支持層の好適な厚さは、例えば、０．０２５〜０．１５ｍｍ、好ましくは０．０５〜０．１ｍｍの範囲であるが、より厚いかまたはより薄いドナー支持層を用いてもよい。
【００６８】
転写層は、典型的に、レーザー照射の結果としてドナー要素から転写可能であるかまたは転写される層および副層の全てを含む。転写層は、単層または複数の（副）層を含み得る。一実施形態では、これらの層の１つは、バインダー含有層およびポリオール有機化合物含有層である。転写層の層は、例えば、参照により本明細書に援用される、米国特許第５，１５６，９３８号明細書；同第５，１７１，６５０号明細書；同第５，２４４，７７０号明細書；同第５，２５６，５０６号明細書；同第５，３８７，４９６号明細書；同第５，５０１，９３８号明細書；同第５，５２１，０３５号明細書；同第５，５９３，８０８号明細書；同第５，６０５，７８０号明細書；同第５，６１２，１６５号明細書；同第５，６２２，７９５号明細書；同第５，６８５，９３９号明細書；同第５，６９１，１１４号明細書；同第５，６９３，４４６号明細書；および５，７１０，０９７号明細書に記載されるものを含むポリオールの包含に加えて、様々な構成および材料を用いて形成可能である。
【００６９】
転写層は、対応する画像形成用途（例えば、色校正、印刷版、カラーフィルターなど）に向けて適切であるように配合される。転写層自体は、熱可塑性および／または熱硬化性バインダーから構成され得る。多くの製品用途（例えば、印刷版およびカラーフィルター用途）では、転写層材料は、画像形成される物品の性能を改良するために、画像形成後に架橋されるのが好ましい。転写層に含まれる添加剤は、また、最終使用用途（例えば、色校正およびカラーフィルター用途の着色剤、光架橋されたまたは光架橋性の転写層用の光開始剤など）に固有のものであり、当業者に周知である。
【００７０】
熱転写層は、染料（例えば、可視染料、紫外染料、蛍光染料、放射線偏光染料、赤外線染料など）、任意に活性物質、顔料（例えば、透明顔料、着色顔料、黒体吸収材など）、磁性粒子、導電性絶縁粒子、液晶材料、親水性材料または疎水性材料、開始剤、増感剤、蛍光体、高分子バインダー、酵素などを含むがこれらに限定されない複数の種類の材料を含んでもよい。色校正およびカラーフィルター要素などの多くの用途では、熱転写層は着色剤を含むであろう。好ましくは、熱転写層は、少なくとも１種の有機着色剤または無機着色剤（すなわち、顔料または染料）および熱可塑性バインダーを含むであろう。赤外線吸収材、分散剤、界面活性剤、安定剤、可塑剤、架橋剤およびコーティング助剤などの他の添加剤も含まれてもよい。カラーフィルター要素などの用途以外には任意の顔料が用いられてもよく、好ましい顔料は、「ＮＰＩＲＩ  Ｒａｗ  Ｍａｔｅｒｉａｌｓ  Ｄａｔａ  Ｈａｎｄｂｏｏｋ」、第４巻（Ｐｉｇｍｅｎｔｓ）またはＷ．Ｈｅｒｂｓｔの「Ｉｎｄｕｓｔｒｉａｌ  Ｏｒｇａｎｉｃ  Ｐｉｇｍｅｎｔｓ」、ＶＣＨ、（１９９３年）において良好な色耐久性および透明性を有するものとして挙げられるものである。非水性または水性のいずれの顔料分散体を用いてもよい。これらの顔料は、一般に、バインダーとともに分散され、かつ溶剤または溶剤の混合物中に懸濁される顔料を含む練り顔料（ｍｉｌｌｂａｓｅ）の形態で色調合物に導入される。顔料のタイプおよび色は、色コーティングが、当業界によって設定される既定の色目標または規格に合致されるように選択される。分散樹脂のタイプおよび顔料対樹脂の比は、顔料のタイプ、顔料に対する表面処理、分散溶剤および練り顔料を生成するのに用いられる練りプロセスに依存することになる。好適な分散樹脂としては、塩化ビニル／酢酸ビニルコポリマー、ポリ（酢酸ビニル）／クロトン酸コポリマー、ポリウレタン、スチレン無水マレイン酸半エステル樹脂、（メタ）アクリレートポリマーおよびコポリマー、ポリ（ビニルアセタール）、無水物およびアミンで改質されたポリ（ビニルアセタール）、ヒドロキシアルキルセルロース樹脂およびスチレンアクリル樹脂が挙げられる。好ましい色転写コーティング組成物は、３０〜８０重量％の顔料、１５〜６０重量％の樹脂、ならびに０〜２０重量％の分散剤および添加剤を含む。
【００７１】
着色された転写層に存在するバインダーの量は、転写層内での過剰な凝集力に起因する画像解像度および／または画像形成感度の低下を回避するために最小限に保たれ得る。顔料対バインダーの比は、典型的に、使用される顔料およびバインダーのタイプに応じて重量で１０：１〜１：１０である。バインダー系はまた、重合性および／または架橋性材料（すなわち、モノマー、オリゴマー、プレポリマー、および／またはポリマー）ならびに任意に開始剤系を含んでもよい。モノマーまたはオリゴマーの使用は、着色された転写層のバインダー凝集力を低減するのに役立つため、画像形成感度および／または転写画像解像度を改良する。架橋性組成物を転写層に導入すると、転写層がより耐久性および耐溶剤性の高い画像を生成することが可能になる。高度に架橋された画像は、まず画像をレシーバ要素に転写して、次に転写された画像を放射線、熱および／または化学硬化剤に曝露して、重合性材料を架橋させることによって形成される。組成物を架橋させるのに放射線が用いられる場合には、画像形成された転写層によって吸収される任意の放射線源を使用することができる。
【００７２】
転写層は、例えば、参照により本明細書に援用される、米国特許第５，１５６，９３８号明細書；同第５，１７１，６５０号明細書；同第５，２４４，７７０号明細書；同第５，２５６，５０６号明細書；同第５，３８７，４９６号明細書；同第５，５０１，９３８号明細書；同第５，５２１，０３５号明細書；同第５，５９３，８０８号明細書；同第５，６０５，７８０号明細書；同第５，６１２，１６５号明細書；同第５，６２２，７９５号明細書；同第５，６８５，９３９号明細書；同第５，６９１，１１４号明細書；同第５，６９３，４４６号明細書；および同第５，７１０，０９７号明細書に記載されるものを含む様々な材料および形態を用いて形成することができる。
【００７３】
転写層は、典型的に、バインダー組成物を含む。バインダー組成物は、典型的に、１種または複数のバインダーを含む。バインダー組成物は、任意に、例えば、分散剤、界面活性剤、安定剤、架橋剤、光触媒、光開始剤、および／またはコーティング助剤などの他の添加剤を含む。
【００７４】
バインダー組成物のバインダーは、転写層に構造を与える。一実施形態では、これらのバインダーの少なくとも１種（いくつかの実施形態では、バインダーの全て）は重合性または架橋性である。バインダーは、少なくとも２つのカルボン酸基を有することによって架橋性になり得る。例えば、モノマーバインダー、オリゴマーバインダー、および高分子バインダーを含む様々なバインダーを用いることができる。転写層に用いるのに適したバインダーとしては、例えば、フェノール樹脂（例えば、ノボラックおよびレゾール樹脂）、ポリビニルブチラール樹脂、ポリ酢酸ビニル、ポリビニルアセタール、ポリ塩化ビニリデン、ポリアクリレート、セルロースエーテルおよびエステル、ニトロセルロース、（メタ）アクリレートポリマーおよびコポリマー、エポキシ樹脂、エチレン性不飽和樹脂、ポリエステル、ポリスルホン、ポリイミド、ポリアミド、ポリスルフィド、およびポリカーボネートなどの塗膜形成ポリマーが挙げられる。
【００７５】
特に層の成分のいくつかが非相溶性である場合、分散剤を用いることができる。好適な分散剤としては、例えば、塩化ビニル／酢酸ビニルコポリマー、ポリ（酢酸ビニル）／クロトン酸コポリマー、ポリウレタン、スチレン無水マレイン酸半エステル樹脂、（メタ）アクリレートポリマーおよびコポリマー、ポリ（ビニルアセタール）、無水物およびアミンで改質されたポリ（ビニルアセタール）、ヒドロキシアルキルセルロース樹脂、スチレンアクリル樹脂、ニトロセルロース、およびスルホン酸化ポリエステルが挙げられる。
【００７６】
転写層は、当該技術分野で公知の任意の従来のコーティング方法によって被着されてもよい。界面活性剤および分散剤などのコーティング助剤を加えて均一なコーティングをもたらすことが望ましいであろう。好ましくは、層は、約０．０５〜１０．０マイクロメートル、より好ましくは０．５〜４．０マイクロメートルの厚さを有する。
【００７７】
本発明のドナー要素は、単一の均質の支持層および転写層を有するものに限定されない。他の層がドナー要素に配置され得、層は均質である必要はなく、図２に示されるように副層または層の組合せから構成されていてもよい。
【００７８】
例えば、支持層は、それぞれが転写層により密接に隣接して配置された、（外側）帯電防止層、主支持層、および（内側）付着性改質層を含み得る。
【００７９】
外側帯電防止層は、バインダーおよび帯電防止層を含んでもよい。帯電防止層に用いるための帯電防止剤としては、非イオン性界面活性剤、例えば、ポリオキシエチレンアルキルアミン、およびグリセリン脂肪酸エステル；カチオン性界面活性剤、例えば、第４級アンモニウム塩；アニオン性界面活性剤、例えば、リン酸アルキル；両性界面活性剤および導電性樹脂が例示され得る。帯電防止層バインダーとしては、アクリル酸系モノマーのホモポリマーおよびコポリマー、例えば、アクリル酸、メタクリル酸、アクリルエステルおよびメタクリルエステル、セルロース系ポリマー、例えば、ニトロセルロース、メチルセルロース、エチルセルロースおよび酢酸セルロース、ビニル化合物のビニル系ポリマーおよびコポリマー、例えば、ポリエチレン、ポリプロピレン、ポリスチレン、塩化ビニル系コポリマー、塩化ビニル−酢酸ビニルコポリマー、ポリビニルピロリドン、ポリビニルブチラールおよびポリビニルアルコール、縮合ポリマー、例えば、ポリエステル、ポリウレタンおよびポリアミド、ゴム系熱可塑性ポリマー、例えば、ブタジエン−スチレンコポリマー、光重合性または熱重合性化合物の重合または架橋によって得られるポリマー、例えば、エポキシ化合物、ならびにメラミン化合物が例示され得る。
【００８０】
次の層のコーティングの際の均一性を高め、また熱転写ドナー要素およびドナー支持層の他の層間の中間層結合強度を高めるために、内側付着性改質層を用いることができる。内側付着性改質層を有する好適な基板の一例は、Ｔｅｉｊｉｎ  Ｌｔｄ．（製品番号ＨＰＥ１００、日本国大阪）から入手可能である。
【００８１】
主支持層は、支持層として好適であると前述した任意の材料であり得る。
【００８２】
ドナー要素の層に吸収されるレーザー光の量を増大させるために、光吸収材をドナー要素に含めることができる。光吸収材は、多くの形態をとり得るが、典型的に、画像形成に用いられるレーザー光の効率的な吸収材であり、選択的吸収材であるのが好ましい。効率的な吸収材は少量で使用することができ、選択的吸収材は、ドナー要素および特に転写層の色または透明性などの他の光学的特性の妨げになる可能性が低くなり得る。
【００８３】
典型的に、光吸収材は、好ましくは画像形成レーザー光に見られるような、赤外領域、可視領域、および／または紫外領域の電磁スペクトルの光を吸収する。光吸収材は、典型的に、選択される画像形成レーザー光を高度に吸収し、一実施形態では０．２〜３の範囲、別の実施形態では０．５〜２の範囲の画像形成レーザー光の波長での吸光度を提供する。吸光度は、ａ）（典型的に最短の方向で）層を透過する光の強度と、ｂ）層に入射する光の強度との比率の対数（底１０）の絶対値である。例えば、１の吸光度は、入射光強度の１０％の透過率に相当し；０．４を超える吸光度は、入射光強度の約４０％未満の透過率に相当する。
【００８４】
好適な光吸収材としては、例えば、染料（例えば、可視染料、紫外染料、赤外染料、蛍光染料、および偏光染料）、顔料、金属、金属化合物、金属フィルム、および他の好適な吸収材が挙げられる。好適な光吸収材の例としては、カーボンブラック、黒鉛、金属酸化物、金属硫化物、シアニン系、ポリメチン系、アズレニウム系、スクアリリウム系、チオピリリウム系、ナフトキノン系、またはアントラキノン系染料などの有機化合物；ならびにフタロシアニン系、アゾ系、またはチオアミド系有機金属錯体が挙げられる。シアニン染料を赤外レーザー照射とともに用いるのが好ましいが、その理由は、シアニン染料は赤外領域において高い吸収係数を示し、かつ光熱変換材料として用いた場合レーザー光吸収層の厚さを薄くすることができ、その結果、ドナー要素の画像形成感度がさらに向上されるためである。
【００８５】
光吸収材が、転写層または別の層、例えば転写層と支持層との間の層に存在することが可能である。吸収材を含む転写層と別個の層が光熱変換層と呼ばれるが、その理由は、レーザー光による画像形成の際に、光吸収材が光を吸収して熱を発するが、レーザー照射の画像形成される領域の画像形成される転写層に見られる吸収材と対照的に、実質的にまたは完全に転写されないことが可能であるためである。
【００８６】
転写層はまた、いくつかの層または副層を含み得る。転写層の外側付着性改質層は、典型的に、ドナー要素転写層の最外層としてコーティングされる接着剤の層である。接着剤は、特に、画像形成の後レシーバからドナーを分割する際に、転写層の完全な転写を促進する働きをする。一実施形態では、外側付着性改質層は、商品名Ｅｌｖａｃｉｔｅ（商標）（例えば、Ｅｌｖａｃｉｔｅ（商標）２７７６）でＩＣＩ  Ｃｈｅｍｉｃａｌｓによって販売される樹脂類などの、室温でわずかな粘着性を有するか全く粘着性を有さない無色透明な材料を含む。
【００８７】
例えば、Ｍｉｚｕｎｏらの米国特許第６，２２８，５４３号明細書にあるような中間層または剥離層、Ｅｌｌｉｓらの米国特許第５，１７１，６５０号明細書にあるような動的剥離層、またはＣａｓｐａｒらの米国特許第６，５６９，５８５号明細書にあるような放出層（これらの文献は全て参照により本明細書に援用される）といった他の従来の層を、本発明のドナー要素に用いることができる。
【００８８】
本発明において、ドナー要素は、典型的に、レシーバ要素を有する転写層側に接触されて、画像形成する前の画像形成性集成体を形成し、この画像形成性集成体は画像形成後に画像形成された集成体に変換される。接触は、図１および３に示されるように、部分的または断続的または連続的であり得る。
【００８９】
レシーバ要素は、様々な紙、透明フィルム、液晶ディスプレイブラックマトリックス（例えば米国特許第６，６８２，８６２号明細書に開示されているような）、液晶ディスプレイのアクティブ部分、カラーフィルター基板、ガラス、金属などを含むがこれらに限定されない用途に適した任意の基板であってもよい。好適なレシーバ要素は当業者に周知である。本発明に用いることができるレシーバ要素の限定されない例としては、陽極酸化アルミニウムおよび他の金属、透明プラスチックフィルム（例えば、ポリエチレンテレフタレート）、ガラス、および様々な異なるタイプの紙（例えば、充填剤入りの紙または非充填紙、光沢紙、コート紙など）が挙げられる。様々な層（例えば、接着層）を、受像基板上にコーティングして、レシーバへの転写層の転写を容易にすることができる。
【００９０】
少なくとも場合によっては、圧力または真空を用いて、ドナー要素を、集成体においてレシーバ要素と接触した状態に保つ。一実施形態では、真空ドラムまたは真空台（ｖａｃｕｕｍ  ｔａｂｌｅ）を不均一な領域であるドナー要素およびレシーバ要素とともに使用して、真空により、集成体のドナー要素とレシーバ要素との間に空気を吸い込み、それらを接触させる。
【００９１】
画像形成の前に、ドナー要素およびレシーバ要素の集成体の構成を元に戻せるのが一般的である。例えば、真空ドラムにおいて真空を解除した際に、変化していないドナー要素およびレシーバ要素を、損傷させずに分割することができる。
【００９２】
画像形成に用いられるレーザーは、赤外領域、近赤外領域または可視領域において発光するのが好ましい。特に有利なのは、７５０〜８７０ｎｍの領域で発光するダイオードレーザーであり、これは、その小さなサイズ、低コスト、安定性、信頼性、耐久性および変調しやすさ（ｅａｓｅ  ｏｆ  ｍｏｄｕｌａｔｉｏｎ）の点でかなりの利点を与える。かかるレーザーは、例えば、Ｓｐｅｃｔｒａ  Ｄｉｏｄｅ  Ｌａｂｏｒａｔｏｒｉｅｓ（Ｓａｎ  Ｊｏｓｅ，ＣＡ）から入手可能である。画像形成に適したレーザーヘッドが、参照により本明細書に援用される、ＬＧ．Ｐｈｉｌｌｉｐｓ  ＬＣＤ  Ｃｏ．，Ｌｔｄに譲渡された、Ｙｏｕｎ−Ｇｙｏｕｎｇ  Ｃｈａｎｇらに付与された米国特許第６，６８２，８６２号明細書に記載されている。
【００９３】
集成体は、画像形成レーザー（例えば好適な空間的に変調された近赤外レーザー）からの画像形成光に露光された結果、ドナー要素からレシーバ要素へと転写層が転写される。画像を形成するために、露光を、１回につき集成体の小さい領域にわたって行うことができるため、ドナー要素からレシーバ要素への材料の転写は一度に１つの領域で形成され得る。書込みレーザー（ｗｒｉｔｉｎｇ  ｌａｓｅｒ）のコンピュータ制御により、高解像度および高速での画像形成転写がもたらされる。集成体は、レーザーに像様露光されると、画像形成された集成体と呼ばれる。
【００９４】
１メートル以上の長さおよび幅寸法を有するドナーシートを含む大きいドナー要素を集成体に用いることができる。動作の際、レーザーは、大きい集成体にわたってラスター走査（ｒａｓｔｅｒｅｄ）または他の方法で移動可能であり、レーザーは、所望のパターンにしたがって集成体の部分を照射するように選択的に動作される。あるいは、レーザーが固定であり、集成体がレーザーの下を移動されてもよい。
【００９５】
一実施形態では、転写層の画像形成を引き起こすレーザー露光の結果が熱質量転写と呼ばれる。熱質量転写は、レシーバ上に転写される転写層の体積または「質量」が実質的に変わらないことを必要とし、ドナー要素の層の全ての成分ではなく選択的な揮発性または不安定な成分のみをレシーバ要素に、おそらく間隙にわたって転写する染料昇華転写、ならびに転写層と接触しているレシーバ層内またはレシーバ層上への転写層の液化体積の流れを可能にするために、ろうなどの転写層成分の溶融を必要とする溶融転写などのプロセスとは異なる。一実施形態では、図１（非接触熱質量転写）に示されるように、熱質量転写は、集成体の隣接するドナー要素およびレシーバ要素を接触させずに行われる。別の実施形態では、熱質量転写は、図３（接触熱質量転写）に示されるように、ドナー要素およびレシーバ要素を接触させて行われる。別の実施形態では、熱質量転写は、集成体の別個の領域において、ドナー要素およびレシーバ要素を接触させたり接触させなかったりの両方で行われる。熱質量転写を得る１つの技術は、参照により本明細書に援用される、Ｅｒｎｅｓｔ  Ｗ．Ｅｌｌｉｓらの米国特許第５，１７１，６５０号明細書にあるようなアブレーション転写によるものである。
【００９６】
熱質量転写画像形成および画像形成された集成体の分割の後、結果として得られる画像形成されたレシーバは、画像形成された転写層を支持するためにレシーバ支持体と呼ばれ得る元のレシーバと、画像形成された転写層とを含む。かかる画像形成されたレシーバを、ドナー要素とともに後の集成体に用いることができる。
【００９７】
集成体の画像形成の後、ドナー要素はレシーバ要素から分割される。これは、２つの要素を引き剥がすことによって行われてもよい。典型的に、剥離力をほとんど必要とせず；ドナー支持層をレシーバ要素から簡単に分割することができる。任意の従来の手作業でのまたは自動での分割技術を用いてもよい。
【００９８】
一実施形態では、レシーバ要素は、当該技術分野で周知のようなカラーフィルターアレイ基板である。典型的なカラーフィルターアレイ基板は、例えばフォトリソグラフィーによって生成可能であるような、赤色、緑色、および青色などの有色光の１つに白色光を変換するための多くの個別のフィルターの境界を画定するブラックマスクを有する液晶ディスプレイ（例えばガラス）に適した寸法の好適には透明の薄い矩形支持体である。
【００９９】
カラーフィルターは、液晶ディスプレイ業界で周知の技術を用いて機能的アクティブマトリックス液晶ディスプレイに組み込むことができる（例えば、「Ｆｕｎｄａｍｅｎｔａｌｓ  ｏｆ  Ａｃｔｉｖｅ−Ｍａｔｒｉｘ  Ｌｉｑｕｉｄ−Ｃｒｙｓｔａｌ  Ｄｉｓｐｌａｙｓ」、Ｓａｎｇ  Ｓｏｏ  Ｋｉｍ、Ｓｏｃｉｅｔｙ  ｆｏｒ  Ｉｎｆｏｒｍａｔｉｏｎ  Ｄｉｓｐｌａｙ  Ｓｈｏｒｔ  Ｃｏｕｒｓｅ、２００１年；および「Ｌｉｑｕｉｄ  Ｃｒｙｓｔａｌ  Ｄｉｓｐｌａｙｓ：Ａｄｄｒｅｓｓｉｎｇ  Ｓｃｈｅｍｅｓ  ａｎｄ  Ｅｌｅｃｔｒｏ−ｏｐｔｉｃａｌ  Ｅｆｆｅｃｔｓ」、Ｅｒｎｓｔ  Ｌｕｅｄｅｒ、Ｊｏｈｎ−Ｗｉｌｅｙ、２００１年；および米国特許第５，１６６，０２６号明細書を参照のこと、これらは全て参照により本明細書に援用される）。
【０１００】
５ミクロンのブラックマスクによって、１００×３００ミクロンの領域の中心にある９０ミクロン×２９０ミクロンの矩形にほぼ等しい光透過寸法を有する個別のフィルターが、例として用いられている（図５）。フィルターは、典型的に、隣接するフィルターが、適切な状況下で、白色光の外観を作るための有色光を、完成されたカラーフィルターアレイを組み込んだディスプレイの視認者に伝達できるようにグループ分けされる。ＬＧ．Ｐｈｉｌｉｐｓ  ＬＣＤ  Ｃｏ．，Ｌｔｄ．に譲渡され、かつ参照により本明細書に援用される、Ｃｈａｎｇらによる米国特許第６，６８２，８６２号明細書、「Ｍｅｔｈｏｄ  ｏｆ  ｆａｂｒｉｃａｔｉｎｇ  ｃｏｌｏｒ  ｆｉｌｔｅｒ  ｓｕｂｓｔｒａｔｅ  ｆｏｒ  ｌｉｑｕｉｄ  ｃｒｙｓｔａｌ  ｄｉｓｐｌａｙ  ｄｅｖｉｃｅ」には、ブラックマトリックスを基板上に形成する工程と；カラードナー要素を基板に付着させる工程と；レーザーヘッドをカラードナー要素の上に配置する工程と；カラードナー要素を繰り返し走査する工程と；カラーフィルターパターンがブラックマトリックス内に画定されるカラーフィルターパターン領域に残るようにカラードナー要素を除去する工程とを含む、液晶ディスプレイデバイス用のカラーフィルター基板の作製方法が開示されている。Ｓａｍｓｕｎｇ  ＳＤＩ  Ｃｏ，Ｌｔｄ．に譲渡され、かつ参照により本明細書に援用される、Ｊａｎｇ−ｈｙｕｋ  Ｋｗｏｎらによる米国特許第６，２４２，１４０号明細書、「Ｍｅｔｈｏｄ  ｆｏｒ  Ｍａｎｕｆａｃｔｕｒｉｎｇ  Ｃｏｌｏｒ  Ｆｉｌｔｅｒ」には、レーザービームを用いた熱転写によるカラーフィルターの製造方法が開示されている。この方法は、フォトリソグラフィーによって基板上にブラックマトリックスパターンを形成する工程を含む。
【０１０１】
一実施形態では、カラーフィルターは、集成体の作製および画像形成を３回繰り返すことによって作製可能であり、これは、３つの異なる色のドナー要素、および単色のフィルターアレイ基板を、その予め転写されたカラーフィルターの全てとともに用いる点で異なる。
【０１０２】
カラーフィルター用のものなどの集成体は、集成体の保持のされ方（例えばドラム上またはフラットベッド上のいずれか）によって主に区別される少なくとも２つの異なる型の熱画像形成機器を用いて画像形成することができる。８３０ｎｍの波長で動作する２０Ｗレーザーヘッドを備えたＣｒｅｏ  Ｍｏｄｅｌ  ３２４４  Ｓｐｅｃｔｒｕｍ  Ｔｒｅｎｄｓｅｔｔｅｒ（Ｃｒｅｏ  Ｉｎｃ．，Ｖａｎｃｏｕｖｅｒ，Ｃａｎａｄａ）などの従来のドラム型の画像形成装置は、可撓性のレシーバの画像形成に適している。画像形成集成体は、そのドナー要素の支持層側を照明することによって露光され得る。集成体は、真空ホールドダウン（ｖａｃｕｕｍ  ｈｏｌｄ  ｄｏｗｎ）を用いて、ドラムに機械的に固定された標準的なプラスチックキャリアプレートに取り付けることができる。コンピュータによってレーザー出力を制御して、ヘッドまたはドラムの少なくとも一方を動かして、レーザーヘッドを用いて所望の画像パターンを形成させる。カラーフィルターについては、赤色、緑色および青色のドナー要素を同じ元のレシーバ上に連続して露光することによって所望の３色の画像を形成することができる。色の露光順序は、システム要件（例えば最適露光特性）によって変わり得る。
【０１０３】
別の種類の画像形成装置（「フラットベッド」）は、典型的に、同一の画像形成レーザーヘッドならびにレーザーヘッド用の関連する制御および移動手段を用いることができるが、集成体は、ドラム型ではなく画像形成用の可動フラットベッド型に保持される。フラットベッド画像形成装置は、ガラスなどの比較的硬質の平坦な試料の露光に好ましい。露光される試料は、真空ホールドダウンを用いて、画像形成ヘッドの下に位置決めされた並進移動台（ｔｒａｎｓｌａｔｉｏｎ  ｓｔａｇｅ）に取り付けることができる。露光の際、試料は、典型的に、適切な速度（例えば１〜２ｍ／秒）で画像形成ヘッドを通過して並進移動される。各露光パスの完了後、画像形成ヘッドを、試料の並進移動と垂直な方向に並進移動させて、次の画像形成パスに向けて、集成体の新しい未露光の領域をレーザーの前に移動させることができる。このプロセスを繰り返して、露光を完了させる。ドラム画像形成装置などの場合、赤色、青色および緑色のドナーを任意の所望の順序で同じレシーバ要素に連続して露光することによって所望の３色画像が形成される。
【０１０４】
集成体の移動の精度は重要である。有用なフラットベッド位置決めシステムは、駆動システムとして適切なリニアブラシレスサーボモータ、ならびに非接触式リニアエンコーダまたは位置フィードバック用のレーザー干渉計を用いて構成されたリニア空気軸受を用いて構成することができる。分解能（ｒｅｓｏｌｕｔｉｏｎ）は、典型的に、レーザー干渉計については０．３ナノメートル〜７９ナノメートル程度、または非接触式リニアエンコーダについては４〜１０００ナノメートル程度の精度であり得、精度は±１ミクロンであり、０．４ミクロンまでの再現性を有し、真直度および平坦度の公差（ｄｉｆｆｅｒｅｎｔｉａｌ  ｓｔｒａｉｇｈｔｎｅｓｓ  ａｎｄ  ｆｌａｔｎｅｓｓ）が２５ミリメートル当たり０．５ミクロンであり、最大偏差は±３ミクロンである。適切な並進移動台システムは、Ａｅｒｏｔｅｃｈ，Ｉｎｃ．（Ｐｉｔｔｓｂｕｒｇｈ，Ｐａ）製のＡＢＬ８００７５である。
【０１０５】
典型的な画像形成システムでは、レーザー出力および並進移動速度が制御可能であり、受像表面上の転写画像の目視検査または機器による検査で判断しながら画像品質を最適化するように、逐次、試験し調節することが可能である。
【０１０６】
カラーフィルターパターンなどの熱画像形成された材料を、典型的にガラスまたはフォトリソグラフィーによって生成されるマスク付きのガラスであるカラーフィルター用の永久基板の表面に転写した後、カラーフィルターの表面に上塗りを追加するのは任意である。上塗りは、熱画像形成された材料を保護して、表面粗さに起因する光の散乱を低減するのに役立つ。特定の実施形態では、上塗りは無色透明である。上塗りを塗布するのに様々な手段を用いてもよい。特定の実施形態では、上塗りは、参照により本明細書に援用される、Ａｎｄｒｅｗｓらによる米国特許第６，６４５，６８１号明細書に記載のようなキャリアシートから積層されてもよい。あるいは、上塗りは、従来のスピンコーティング技術によって液体として塗布されてもよく、その後乾燥されて最終的な上塗りとなる。
【０１０７】
かかるそれぞれの転写の後、または全てのかかる転写の後、転写層を加熱して、転写層の表面粗さの平坦化または平滑化を行うことが可能である。一実施形態では、１２０℃より高い温度への加熱を用いることができる。また、１４０、１６０、１８０、２００、２２０、および２６０℃より高い温度への加熱を用いることもできる。高温による層の破壊的な分解は典型的には避けられる。所望の結果を得るようにおよび都合に応じて加熱時間を変えてもよく、典型的には数分間から数時間である。表面粗さは、例えば、一般的にＲａと呼ばれる平均表面高さむら、または一般的にＲｑと呼ばれる二乗平均平方根表面高さむら、最大ピーク高さＲｐ、絶対最大谷深度（ｖａｌｌｅｙ  ｄｅｐｔｈ）Ｒｖ、および最大ピークないし最大谷高さＲｍａｘといった表面高さむらとして測定することができる。
【０１０８】
加熱は、有機化合物のヒドロキシル基を、バインダーのカルボン酸基と反応させる働きもする。かかる反応は、転写層を架橋させる働きをする。架橋により、転写層の耐化学薬品性および物理的耐性が向上され得る。また、架橋により、表面粗さの平坦化も停止させることができる。一実施形態では、平坦化は、実質的な架橋の前に起こり、平滑性およびさらなる変化に対する耐性という両方の好都合な特性が得られる。
【０１０９】
本開示および特許請求の範囲の趣旨では、「層」という用語は、完全な層、ならびに完全な層の副層を包含し；例えば、転写された完全な層は識別可能な副層を含み得る。「転写層」に言及するとき、転写層は、光、特にレーザー光による画像形成の結果として画像形成された転写層に変換され、転写層の特性は画像形成された転写層にも同様に当てはまることが理解される。
【実施例】
【０１１０】
以下の材料および実施例は、本発明の態様を実施または可能にし、公知の技術を超える利点を説明するものである。特に記載しない限り、部は質量基準であり、粗さの測定値は、ｎｍの単位で表され、温度は℃で表される。ヒドロキシル基およびカルボン酸基を有する好適な有機化合物が本明細書において同定されて用いられる。カラーフィルターアレイを作製するのに適したレシーバに対してドナー要素の画像形成を行ったかまたは行うことが可能である。
【０１１１】
Ｃａｒｂｏｓｅｔ（登録商標）ＧＡ  ２３００は、揮発性キャリア中の２８質量％組成物として入手可能な、バインダー１グラム当たり約３．６ｍＭ（ミリモル）のカルボン酸のカルボン酸濃度、１モル当たり約１１，０００グラムのＭｗ、および約７０℃のガラス転移温度を有するカルボン酸含有バインダーアクリルコポリマー（Ｎｏｖｅｏｎ，Ｉｎｃ（Ｃｌｅｖｅｌａｎｄ，ＯＨ）から入手可能）である。
【０１１２】
Ｃａｒｂｏｓｅｔ（登録商標）ＸＰＤ  ２０９１は、揮発性キャリア中の４３質量％組成物として入手可能な、バインダー１グラム当たり約３．６ｍＭのカルボン酸のカルボン酸濃度、１モル当たり約３２５０グラムのＭｗ、および約７０℃のガラス転移温度を有するカルボン酸含有バインダーアクリルコポリマー（Ｎｏｖｅｏｎ，Ｉｎｃ（Ｃｌｅｖｅｌａｎｄ，ＯＨ）から入手可能）である。
【０１１３】
Ｃａｒｂｏｓｅｔ（登録商標）５１５は、９９質量％組成物として入手可能な、バインダー１グラム当たり約１．１ｍＭのカルボン酸のカルボン酸濃度、および約−１４℃のガラス転移温度を有するカルボン酸含有バインダーアクリルコポリマー（Ｎｏｖｅｏｎ，Ｉｎｃ（Ｃｌｅｖｅｌａｎｄ，ＯＨ）から入手可能）である。
【０１１４】
ＪＯＮＣＲＹＬ（登録商標）６３は、Ｊｏｈｎｓｏｎ  Ｐｏｌｙｍｅｒ（Ｓｔｕｒｔｅｖａｎｔ，ＷＩ）から入手可能な、バインダー１グラム当たり約３．８ｍＭのカルボン酸濃度および１２，０００の数平均相対分子量Ｍｗを有するスチレンアクリルバインダーコポリマーであるＪＯＮＣＲＹＬ  ６７の３０％水溶液である。
【０１１５】
Ｅｓｉ−Ｒｅｚ  ６５は、Ｃｏｏｋｅ  Ｃｏｍｐｏｓｉｔｅｓ  ａｎｄ  Ｐｏｌｙｍｅｒｓ（Ｎｏｒｔｈ  Ｋａｎｓａｓ  Ｃｉｔｙ，ＭＯ）から入手可能な、２３００の数平均相対分子量、バインダー１グラム当たり約５．４ｍＭのカルボン酸濃度、９３℃のガラス転移温度および１４２℃の軟化点のスチレン−アクリル系樹脂コポリマーバインダーである。
【０１１６】
ＳＤＡ−４９２７は、８３０ｎｍ付近の波長の光を選択的に吸収することによって熱質量転写を促進するためのレーザー光吸収に適した、２−［２−［２−クロロ−３［２−（１，３−ジヒドロ−１，１ジメチル−３−（４ジメチル−３（４スルホブチル）−２Ｈ−ベンズ［ｅ］インドール−２−イリデン）エチリデン］−１−シクロヘキセン−１−イル］エテニル］−１，１−ジメチル−３−（スルホブチル）−１Ｈ−ベンズ［ｅ］インドリウム、分子内塩、遊離酸、赤外線染料［ＣＡＳ  Ｎｏ．１６２４１１−２８−１］（Ｈ．Ｗ．Ｓａｎｄｓ  Ｃｏｒｐ．（Ｊｕｐｉｔｅｒ，ＦＬ）から入手可能）である。
【０１１７】
ＺＯＮＹＬ（登録商標）ＦＳＡは、Ｅ．Ｉ．ｄｕ  Ｐｏｎｔ  ｄｅ  Ｎｅｍｏｕｒｓ，Ｉｎｃ．（Ｗｉｌｍｉｎｇｔｏｎ，ＤＥ）から入手可能な、ＲｆＣＨ2ＣＨ2ＳＣＨ2ＣＨ2ＣＯ２Ｌｉ（式中、Ｒｆ＝Ｆ（ＣＦ２ＣＦ２）ｘであり、ここで、ｘは１〜約９である）を含む、水とイソプロパノールとのブレンド中の２５％固形分のフッ素系界面活性剤溶液である。
【０１１８】
ＡＥＲＯＴＥＸ（登録商標）３７３０は、Ｃｙｔｅｃ  Ｉｎｄｕｓｔｒｉｅｓ（Ｗｅｓｔ  Ｐａｔｅｒｓｏｎ，ＮＪ）から入手可能な、８５％固形分の水性の完全に水溶性のメチル化メラミンホルムアルデヒド樹脂架橋剤である。
【０１１９】
顔料が３５重量パーセントで顔料対バインダーの比が２．３の、ピグメントグリーン３６（Ｐｅｎｎ  Ｃｏｌｏｒ，Ｄｏｙｌｅｓｔｏｗｎ，ＰＡ）、または類似して、顔料が１３重量パーセントのピグメントグリーン３６（Ｐｅｎｎ  Ｃｏｌｏｒ、Ｄｏｙｌｅｓｔｏｗｎ、ＰＡ）の好適な緑色水性顔料分散体を用いることができる。顔料が２８重量パーセントで顔料対バインダーの比が２．３の、ピグメントイエロー１８０（Ｐｅｎｎ  Ｃｏｌｏｒ，Ｄｏｙｌｅｓｔｏｗｎ，ＰＡ）の好適な黄色水性顔料分散体を用いることができる。
【０１２０】
ペンタエリトリトールは、４つのヒドロキシル、１３６．１５ｇ／Ｍの分子量、および約２９．４ｍＭ／ｇのヒドロキシル含量を有し、ここで、ｍＭ／ｇは、物質１グラム当たりのミリモルである。エチレングリコールは、２つのヒドロキシル、６２ｇ／Ｍの分子量、および約３２ｍＭ／ｇのヒドロキシル含量を有する。グリセロールは、３つのヒドロキシル、９２ｇ／Ｍの分子量、および約３０．７ｍＭ／ｇのヒドロキシル含量を有する。トリメチロールプロパンは、３つのヒドロキシル基、１３４．１７の分子量、および約２２．３ｍＭ／ｇのヒドロキシル含量を有し；ネオペンチルグリコールは、約１９．２のヒドロキシル含量を有し；ジペンタエリトリトールは、約２３．６ｍＭ／ｇのヒドロキシル含量を有する。
【０１２１】
Ｐｌｕｒｏｎｉｃ  ３１Ｒ１（ＢＡＳＦ，Ｆｌｏｒｈａｍ  Ｐａｒｋ，ＮＪ）は、約０．６５ｍＭ／ｇのヒドロキシル濃度を有する、およその相対分子量が３１００でありかつ１０重量％がエチレンオキシドおよび９０重量％がプロピレンオキシドであるプロピレンオキシド−エチレンオキシド−プロピレンオキシドＡＢＡブロックコポリマーである。
【０１２２】
Ｐｏｌｙｏｌ  ＰＰ５０は、Ｐｅｒｓｔｏｒｐ  Ｐｏｌｙｏｌｓ  Ｉｎｃ（Ｔｏｌｅｄｏ）から入手可能な、約１１．７ｍＭ／ｇのヒドロキシル含量を有する、ペンタエリトリトール１モル当たり５モルのエチレンオキシドを有するエトキシ化（５：１）ペンタエリトリトールである。
【０１２３】
Ｐｏｌｙｏｌ  ＰＰ１５０は、Ｐｅｒｓｔｏｒｐ  Ｐｏｌｙｏｌｓ  Ｉｎｃ（Ｔｏｌｅｄｏ，ＯＨ）から入手可能な、約５．１ｍＭ／ｇのヒドロキシル含量を有するエトキシ化（１５：１）ペンタエリトリトールである。
【０１２４】
Ｐｏｌｙｏｌ  ＰＳ８５は、Ｐｅｒｓｔｏｒｐ  Ｐｏｌｙｏｌｓ  Ｉｎｃ（Ｔｏｌｅｄｏ，ＯＨ）から入手可能な、約６．４ｍＭ／ｇのヒドロキシル含量を有するプロポキシ化（８．５：１）ペンタエリトリトールである。
【０１２５】
Ｐｏｌｙｏｌ  ＴＰ３０は、Ｐｅｒｓｔｏｒｐ  Ｐｏｌｙｏｌｓ  Ｉｎｃ（Ｔｏｌｅｄｏ，ＯＨ）から入手可能な、約１０．９ｍＭ／ｇのヒドロキシル含量を有する、トリメチロールプロパン１モル当たり３モルのエチレンオキシドを有するエトキシ化（３：１）トリメチロールプロパンである。
【０１２６】
Ｐｏｌｙｏｌ  ＴＰ７０は、Ｐｅｒｓｔｏｒｐ  Ｐｏｌｙｏｌｓ  Ｉｎｃ（Ｔｏｌｅｄｏ，ＯＨ）から入手可能な、約６．８ｍＭ／ｇのヒドロキシル含量を有する、トリメチロールプロパン１モル当たり７モルのエチレンオキシドを有するエトキシ化（７：１）トリメチロールプロパンである。
【０１２７】
Ｐｏｌｙｏｌ  ＴＰ１５０は、Ｐｅｒｓｔｏｒｐ  Ｐｏｌｙｏｌｓ  Ｉｎｃ（Ｔｏｌｅｄｏ，ＯＨ）から入手可能な、約４ｍＭ／ｇのヒドロキシル含量を有する、トリメチロールプロパン１モル当たり１５モルのエチレンオキシドを有するエトキシ化（１５：１）トリメチロールプロパンである。
【０１２８】
Ｐｏｌｙｏｌ  ＴＰ２００は、Ｐｅｒｓｔｏｒｐ  Ｐｏｌｙｏｌｓ  Ｉｎｃ（Ｔｏｌｅｄｏ，ＯＨ）から入手可能な、約３．０ｍＭ／ｇのヒドロキシル含量を有する、トリメチロールプロパン１モル当たり２０モルのエチレンオキシドを有する、エトキシ化（２０：１）トリメチロールプロパンである。
【０１２９】
Ｐｏｌｙｏｌ  ＴＳ３０は、Ｐｅｒｓｔｏｒｐ  Ｐｏｌｙｏｌｓ  Ｉｎｃ（Ｔｏｌｅｄｏ，ＯＨ）から入手可能な、約９．６ｍＭ／ｇのヒドロキシル含量を有する、トリメチロールプロパン１モル当たり３モルのプロピレンオキシドを有するプロポキシ化（３：１）トリメチロールプロパンである。
【０１３０】
９ＥＯＴＭＰは、Ｓａｒｔｏｍｅｒ  Ｃｏｍｐａｎｙ（Ｅｘｔｏｎ，ＰＡ）から入手可能な、約５．７ｍＭ／ｇのヒドロキシル含量を有する、トリメチロールプロパン１モル当たり９モルのエチレンオキシドを有するエトキシ化（９：１）トリメチロールプロパンである。
【０１３１】
３ＥＯＴＭＰは、Ｓａｒｔｏｍｅｒ  Ｃｏｍｐａｎｙ（Ｅｘｔｏｎ，ＰＡ）から入手可能な、約１１．３ｍＭ／ｇのヒドロキシル含量を有する、トリメチロールプロパン１モル当たり３モルのエチレンオキシドを有するエトキシ化（３：１）トリメチロールプロパンである。
【０１３２】
６０ＥＯＴＭＰは、Ｓａｒｔｏｍｅｒ  Ｃｏｍｐａｎｙ（Ｅｘｔｏｎ，ＰＡ）から入手可能な、約１．１ｍＭ／ｇのヒドロキシル含量を有する、トリメチロールプロパン１モル当たり６０モルのエチレンオキシドを有するエトキシ化（６０：１）トリメチロールプロパンである。
【０１３３】
９ＰＯＴＭＰは、約２ｍＭ／ｇのヒドロキシル含量を有する、トリメチロールプロパン１モル当たり９モルのプロピレンオキシドを有するプロポキシ化（９：１）トリメチロールプロパンである。
【０１３４】
２，２’−（オキシビス（メチレン））ビス（２−ヒドロキシメチル）−１，３−プロパンジオール）との、ポリ（オキシ−１，２−エタンジイル），−ヒドロ−Ｔ−ヒドロキシ−，エーテル（６：１）としても公知のＰｏｌｙｏｌ  ＤＰＰ（登録商標）１３０（ＣＡＳ  Ｎｏ．５０９７７−３２−７）は、Ｐｅｒｓｔｏｒｐ  Ｐｏｌｙｏｌｓ  Ｉｎｃ（Ｔｏｌｅｄｏ，ＯＨ）から入手可能なエトキシ化ジペンタエリトリトールポリマー清澄液である。
【０１３５】
Ｂｏｌｔｏｒｎ（登録商標）Ｈ２０は、Ｐｅｒｓｔｏｒｐ  Ｐｏｌｙｏｌｓ  Ｉｎｃ（Ｔｏｌｅｄｏ，ＯＨ）から入手可能な、約９．１６ｍＭ／ｇのヒドロキシル含量を有する、理論的に１６個の第１級ヒドロキシル基および１７４７の相対分子量を有する高度に分岐したポリエステル樹枝状ポリマーである。Ｂｏｌｔｏｒｎ（登録商標）Ｈ２０のＭｗは２１００であり、多分散性Ｍｗ／Ｍｎは１．３である。
【０１３６】
Ｂｏｌｔｏｒｎ（登録商標）Ｈ２００４は、Ｐｅｒｓｔｏｒｐ  Ｐｏｌｙｏｌｓ  Ｉｎｃ（Ｔｏｌｅｄｏ，ＯＨ）から入手可能な、約２．１ｍＭ／ｇのヒドロキシル官能基および３２００のＭｗを有する高度に分岐した樹枝状ポリマーである。
【０１３７】
Ｐｅｎｔａｌｙｎ（登録商標）３４４合成樹脂は、Ｅａｓｔｍａｎ  Ｃｈｅｍｉｃａｌ  Ｃｏｍｐａｎｙ（Ｔｅｎｎｅｓｓｅｅ）から入手可能な、ペンタエリトリトール（ＰＥ）および所定の安定化された樹脂酸から誘導される硬質の淡色の熱可塑性エステル系樹脂である。Ｐｅｎｔａｌｙｎ  ３４４のＩＮＣＩ名はロジン酸ペンタエリスリチル（Ｐｅｎｔａｅｒｙｔｈｒｉｔｙｌ  Ｒｏｓｉｎａｔｅ）である。Ｍｎは５７０であり、Ｍｗは９７０である。それは、約５．３ｍＭ／ｇ以下のヒドロキシル含量を有するものと考えられる。
【０１３８】
比較例１
水中で１５質量％の不揮発含量における比較例のコーティング溶液（ドナー要素の比較例１用）を、１６．３２部（全ての部は質量基準である）のＪｏｎｃｒｙｌ  ６３、１２．６１部のピグメントグリーン分散体、１０．１部のピグメントイエロー１８０分散体、０．１８部のＺｏｎｙｌ（登録商標）ＦＳＡ、および０．４５０部のＳＤＡ  ４９２７赤外線染料、ならびに水を用いて作製した。コーティング溶液を、厚さ５０ミクロンの、スパッタコーティングされ、クロムめっきされた（光透過率が５０％、光熱伝達（ｌｉｇｈｔ  ｔｏ  ｈｅａｔ  ｔｒａｎｓｍｉｓｓｉｏｎ）層である）ポリエチレンテレフタレートをベースとするフィルム上にコーティングして乾燥させて、めっきされた面の平方メートル当たり約２．４グラムのコーティングを有する転写層を得た。
【０１３９】
実施例２〜８
別個に、比較例１のようなコーティング溶液を、３部（０．９部が不揮発）のＪｏｎｃｒｙｌ  ６３の代わりに０．９部のペンタエリトリトールを用いることによって作製し、同様のドナー要素２を作製するのに使用した。実施例３〜８についても同様に、ペンタエリトリトールの代わりに、それぞれ３ＥＯＴＭＰ、９ＥＯＴＭＰ、６０ＥＯＴＭＰ、Ｐｏｌｙｏｌ  ＴＳ３０、９ＰＯＴＭＰ、およびＰｌｕｒｏｎｉｃ（登録商標）３１Ｒ１を用いた。
【０１４０】
ドナーフィルム１〜８を、幅１００ミクロンおよび間隔２００ミクロンの１６のラインのパターンで、薄いガラスレシーバ要素上に、ドラム画像形成装置でレーザー書込みヘッドを用いて８〜１９ワットのレーザー出力で画像形成して、ドナーの画像形成の開始を決定した。転写開始時の表面粗さ（Ｒｑ）を、画像形成された転写層を２３０℃で３０分間加熱する前後で測定し；結果を、４〜５つの測定値の標準偏差（ＳＤ）を含む直後の表に示す。
【０１４１】
【表１】
2010502476.tif 000009
【０１４２】
有機化合物は、ドナー要素を可塑化するためのガラス転移温度の低下によって注目された。ドナー要素（２）（ペンタエリトリトール）が最も効果のない可塑剤であった。
【０１４３】
ドナー要素（２）（ペンタエリトリトール）は、実施例１〜８の中で唯一、転写層の表面上に白く曇った油状物質を有することが観察された。上記のドナー要素３〜８は、ドナー要素（１）（比較例）または（２）についてよりも良好な転写ライン品質を有することが注目された。有用なドナー画像形成を有するレーザー出力の範囲は、実施例（２）と比較して実施例３〜８ではわずかに向上されたこと（より大きな有用範囲）が観察された。
【０１４４】
ドナー要素の実施例（１）および（７）を再現して、ガラス板レシーバを有する第１の平坦な集成体の第１の画像形成ならびに予め画像形成され分割されたガラスレシーバおよびドナー要素の第２の画像形成されていない部分の第２の集成体の第２の非オーバーラップ（ｎｏｎ−ｏｖｅｒｌａｐｐｉｎｇ）の画像形成において、フラットベッド画像形成装置上で、別個の画像形成実証試験に用いた。転写されたドナー層の、第１の集成体のための第１の画像形成レーザー出力（１６．５ワット）および第２の集成体のための第２の画像形成レーザー出力（１４ワット）におけるＲｑ粗さについて測定し、結果を直後の表に示した。それぞれは３つの測定値の算術平均である。
【０１４５】
【表２】
2010502476.tif 000010
【０１４６】
この表は、加熱前および加熱後の両方で、実施例７が、実施例１と比較して改良された平滑性を有することを示す。
【０１４７】
実施例９〜１５
ポリオールを含まないコーティング混合物を、２２２．６部の水、０．８部のＺｏｎｙｌ  ＦＳＡ、８０部の、３％のアンモニア水中の１２質量％のＣａｒｂｏｓｅｔ  ５１５バインダーの溶液、４４．４部の３２Ｇ２００緑色顔料分散体、４０．４部の、ＰＤ−Ｙ１の分散体、および１．８部のＳＤＡ４９２７赤外線染料を用いて作製した。別個に、５０部のポリオールを含まないコーティング混合物（バインダー上に約１．３５ｍＭのカルボン酸基を含有する）に、０．５部のＰｏｌｙｏｌ  ＰＰ５０（実施例９については、バインダーのカルボン酸当たり４．３当量のＯＨ）、Ｐｏｌｙｏｌ  ＰＰ１５０（実施例１０については、バインダーのカルボン酸当たり１．９当量のＯＨ）、Ｐｏｌｙｏｌ  ＰＳ８５（実施例１１については；バインダーのカルボン酸当たり２．４当量のＯＨ）、Ｐｏｌｙｏｌ  ＴＰ１５０（実施例１２については、バインダーのカルボン酸当たり１．５当量のＯＨ）、Ｐｏｌｙｏｌ  ＴＰ２００（実施例１３については、バインダーのカルボン酸当たり１．１当量のＯＨ）、Ｐｏｌｙｏｌ  ＴＳ３０（実施例１４については、バインダーのカルボン酸当たり３．５当量のＯＨ）、およびネオペンチルグリコール（実施例１５については、バインダーのカルボン酸当たり７当量のＯＨ）をそれぞれ加えることによって、実施例９〜１５のコーティング混合物を作製した。これらのコーティング混合物を、＃１巻き線ロッドで別個にウェットコーティングし、クロムめっきされた（５０％透過率）厚さ５０ミクロンのポリエチレンテレフタレートフィルムの金属表面上の約２ミクロンの乾燥厚さに乾燥させて、ドナー要素を得た。これらのドナー要素をガラスレシーバ上に画像形成し、分割し、画像形成されたガラスレシーバを２３０℃で３０分間加熱してから室温に冷却した。加熱された試料の耐化学薬品性を、５％の水性水酸化ナトリウムに室温で１０分間曝すことによって試験した。エトキシ化ポリオールは、プロポキシ化ポリオールより良好に働き；ネオペンチルグリコールの性能は低かった。
【０１４８】
実施例１６〜４４
転写層コーティング溶液のマスターバッチを、１４５重量部の蒸留水、３．８５部の水性３％水酸化アンモニウム、２．３部のＺｏｎｙｌ（商標）ＦＳＡ、１．７１部のＳＤＡ  ４９２７赤外線染料、３６％固形分の８１．６部の青色顔料分散体および１．９５の顔料対バインダーの比、０．５７部の界面活性剤、ならびに２５５部の２８％固形分の水性のＣａｒｂｏｓｅｔ（商標）ＧＡ  ２３００を用いて作製した。４９部の部分の十分に混合されたマスターバッチを、直後の表に示されるような別の有機化合物と組み合わせた。別個のドナー要素を、それぞれの配合物を用いて作製し、それをガラスレシーバ要素と組み合わせて、レーザーヘッドを用いて画像形成して、画像形成されたレシーバ要素を得た。画像形成するのに用いられるレーザーエネルギーを、良好な初期画像で平方センチメートル当たり１５〜２２．５ワットの強度で別個に試験した。画像形成されたレシーバ要素を２００℃で３０分間加熱して、画像形成された転写層の耐化学薬品性を高めた。加熱の後、結果として得られる画像形成されたレシーバを、水性の５％水酸化ナトリウム中で１０分間室温で浸漬し、蒸留水ですすいでから乾燥させることによって浸漬試験した。試料を１（最低）〜１０（最良）で評価した。
【０１４９】
【表３】
2010502476.tif 000011
【０１５０】
実施例は、ポリオールの添加により浸漬試験結果を向上でき、その１つの説明が架橋であることを示す。エチレングリコールおよびビスフェノールＡなどの、２つのみのヒドロキシル基を有する化合物は、比較的低い性能を示す。エチレングリコールおよびグリセロールなどの、より高い濃度のヒドロキシル基を有する化合物は、比較的低い性能を示す。
【図１】
2010502476.tif 000012
【図２Ａ】
2010502476.tif 000013
【図２Ｂ】
2010502476.tif 000014
【図３】
2010502476.tif 000015
【図４】
2010502476.tif 000016
【図５】
2010502476.tif 000017
【国際調査報告】
2010502476.tif 000018
2010502476.tif 000019